(57)【要約】  熱伝導性に優れた熱伝導材料を与え得る熱伝導材料形成用組成物を提供する。また、熱伝導材料を提供する。熱伝導材料形成用組成物は、一般式（１）で表される化合物、フェノール化合物、及び、無機物を含み、一般式（１）で表される化合物の含有量が、全有機固形分に対して、３０．０質量％以上である。    （Ｘ−Ｚ１−）ｍ−Ａ−（−Ｚ２−Ｙ）ｎ        （１）【特許請求の範囲】
【請求項１】
一般式（１）で表される化合物、フェノール化合物、及び、無機物を含む熱伝導材料形成用組成物であって、
前記一般式（１）で表される化合物の含有量が、全有機固形分に対して、３０．０質量％以上である、熱伝導材料形成用組成物。
（Ｘ−Ｚ１−）ｍ−Ａ−（−Ｚ２−Ｙ）ｎ        （１）
一般式（１）中、ｍは、３以上の整数を表す。
ｎは、０以上の整数を表す。
Ｘは、エポキシ基を表す。
Ｙは、水酸基を表す。
Ｚ１及びＺ２は、それぞれ独立に、単結合又は炭素数１〜７のアルキレン基を表す。
前記アルキレン基を構成する−ＣＨ２−の１個以上は、−Ｏ−で置き換えられていてもよい。
Ａは、ｍ＋ｎ価の脂肪族飽和炭化水素基を表す。
前記脂肪族飽和炭化水素基を構成する−ＣＨ２−の１個以上は、−Ｏ−で置き換えられていてもよい。
前記脂肪族飽和炭化水素基を構成する−ＣＨ＜の１個以上は、−Ｎ＜で置き換えられていてもよい。
Ｘが複数存在する場合、複数存在するＸは、それぞれ同一でも異なっていてもよい。
Ｙが複数存在する場合、複数存在するＹは、それぞれ同一でも異なっていてもよい。
Ｚ１が複数存在する場合、複数存在するＺ１は、それぞれ同一でも異なっていてもよい。
Ｚ２が複数存在する場合、複数存在するＺ２は、それぞれ同一でも異なっていてもよい。
【請求項２】
Ｚ１が、前記アルキレン基である、請求項１に記載の熱伝導材料形成用組成物。
【請求項３】
前記一般式（１）で表される化合物の含有量が、全有機固形分に対して、４０．０質量％以上である、請求項１又は２に記載の熱伝導材料形成用組成物。
【請求項４】
前記一般式（１）で表される化合物以外には、エポキシ基を有する化合物を実質的に含まない、請求項１〜３のいずれか１項に記載の熱伝導材料形成用組成物。
【請求項５】
前記フェノール化合物の水酸基含有量が、７．０ｍｍｏｌ／ｇ以上である、請求項１〜４のいずれか１項に記載の熱伝導材料形成用組成物。
【請求項６】
前記無機物が、無機窒化物を含む、請求項１〜５のいずれか１項に記載の熱伝導材料形成用組成物。
【請求項７】
前記無機窒化物が、窒化ホウ素を含む、請求項６に記載の熱伝導材料形成用組成物。
【請求項８】
前記無機窒化物の含有量が、前記無機物の全質量に対して、５０質量％以上である、請求項６又は７に記載の熱伝導材料形成用組成物。
【請求項９】
更に、硬化促進剤を含む、請求項１〜８のいずれか１項に記載の熱伝導材料形成用組成物。
【請求項１０】
更に、前記無機窒化物の表面修飾剤を含む、請求項６〜８のいずれか１項に記載の熱伝導材料形成用組成物。
【請求項１１】
請求項１〜１０のいずれか１項に記載の熱伝導材料形成用組成物を硬化して得られる、
熱伝導材料。
【発明の詳細な説明】
【技術分野】
【０００１】
本発明は、熱伝導材料形成用組成物、及び、熱伝導材料に関する。
【背景技術】
【０００２】
パーソナルコンピュータ、一般家電、及び自動車等の様々な電気機器に用いられているパワー半導体デバイスは、近年、小型化が急速に進んでいる。小型化に伴い高密度化されたパワー半導体デバイスから発生する熱の制御が困難になっている。
このような問題に対応するため、パワー半導体デバイスからの放熱を促進する熱伝導材料が用いられている。
例えば、特許文献１では、「熱発生装置を熱放散部品に固定するために伝熱面に配置可能な熱界面材料を含むフィルムで、さらに流動可能、架橋可能であり、熱発生装置から熱放散部品への熱エネルギーの伝達が可能なことを特徴とするフィルム。（請求項１）」が公開されている。上記フィルムの成分としては、例えば、ジエチレングリコールジグリシジルエーテルが提案されている（請求項６）。
【先行技術文献】
【特許文献】
【０００３】
【特許文献１】特表２００８−５４５８６９号公報
【発明の概要】
【発明が解決しようとする課題】
【０００４】
本発明者らは、特許文献１に記載されたフィルムについて検討したところ、熱伝導性について改善の余地があることを知見した。
【０００５】
そこで、本発明は、熱伝導性に優れた熱伝導材料を与え得る熱伝導材料形成用組成物を提供することを課題とする。
また、本発明は、上記組成物により形成される、熱伝導材料を提供することをも課題とする。
【課題を解決するための手段】
【０００６】
本発明者らは、上記課題を解決すべく鋭意検討した結果、以下の構成により上記課題が解決できることを見出した。
【０００７】
〔１〕
一般式（１）で表される化合物、フェノール化合物、及び、無機物を含む熱伝導材料形成用組成物であって、
上記一般式（１）で表される化合物の含有量が、全有機固形分に対して、３０．０質量％以上である、熱伝導材料形成用組成物。
（Ｘ−Ｚ１−）ｍ−Ａ−（−Ｚ２−Ｙ）ｎ        （１）
一般式（１）中、ｍは、３以上の整数を表す。
ｎは、０以上の整数を表す。
Ｘは、エポキシ基を表す。
Ｙは、水酸基を表す。
Ｚ１及びＺ２は、それぞれ独立に、単結合又は炭素数１〜７のアルキレン基を表す。
上記アルキレン基を構成する−ＣＨ２−の１個以上は、−Ｏ−で置き換えられていてもよい。
Ａは、ｍ＋ｎ価の脂肪族飽和炭化水素基を表す。
上記脂肪族飽和炭化水素基を構成する−ＣＨ２−の１個以上は、−Ｏ−で置き換えられていてもよい。
上記脂肪族飽和炭化水素基を構成する−ＣＨ＜の１個以上は、−Ｎ＜で置き換えられていてもよい。
Ｘが複数存在する場合、複数存在するＸは、それぞれ同一でも異なっていてもよい。
Ｙが複数存在する場合、複数存在するＹは、それぞれ同一でも異なっていてもよい。
Ｚ１が複数存在する場合、複数存在するＺ１は、それぞれ同一でも異なっていてもよい。
Ｚ２が複数存在する場合、複数存在するＺ２は、それぞれ同一でも異なっていてもよい。
〔２〕
Ｚ１が、上記アルキレン基である、〔１〕に記載の熱伝導材料形成用組成物。
〔３〕
上記一般式（１）で表される化合物の含有量が、全有機固形分に対して、４０．０質量％以上である、〔１〕又は〔２〕に記載の熱伝導材料形成用組成物。
〔４〕
上記一般式（１）で表される化合物以外には、エポキシ基を有する化合物を実質的に含まない、〔１〕〜〔３〕のいずれかに記載の熱伝導材料形成用組成物。
〔５〕
上記フェノール化合物の水酸基含有量が、７．０ｍｍｏｌ／ｇ以上である、〔１〕〜〔４〕のいずれかに記載の熱伝導材料形成用組成物。
〔６〕
上記無機物が、無機窒化物を含む、〔１〕〜〔５〕のいずれかに記載の熱伝導材料形成用組成物。
〔７〕
上記無機窒化物が、窒化ホウ素を含む、〔６〕に記載の熱伝導材料形成用組成物。
〔８〕
上記無機窒化物の含有量が、上記無機物の全質量に対して、５０質量％以上である、〔６〕又は〔７〕に記載の熱伝導材料形成用組成物。
〔９〕
更に、硬化促進剤を含む、〔１〕〜〔８〕のいずれかに記載の熱伝導材料形成用組成物。
〔１０〕
更に、上記無機窒化物の表面修飾剤を含む、〔６〕〜〔８〕のいずれかに記載の熱伝導材料形成用組成物。
〔１１〕
〔１〕〜〔１０〕のいずれかに記載の熱伝導材料形成用組成物を硬化して得られる、熱伝導材料。
【発明の効果】
【０００８】
本発明によれば、熱伝導性に優れた熱伝導材料を与え得る熱伝導材料形成用組成物を提供できる。
また、本発明によれば、上記組成物により形成される熱伝導材料を提供できる。
【発明を実施するための形態】
【０００９】
以下、本発明の組成物、熱伝導材料形成用組成物、及び、熱伝導材料について詳細に説明する。
以下に記載する構成要件の説明は、本発明の代表的な実施態様に基づいてなされる場合があるが、本発明はそのような実施態様に制限されない。
なお、本明細書において、「〜」を用いて表される数値範囲は、「〜」の前後に記載される数値を下限値及び上限値として含む範囲を意味する。
また、本明細書において、エポキシ基は、オキシラニル基とも呼ばれる官能基であり、例えば、飽和炭化水素環基の隣接する炭素原子２個がオキソ基（−Ｏ−）により結合してオキシラン環を形成している基等もエポキシ基に含む。エポキシ基は、可能な場合、置換基（メチル基等）を有していてもよいし有していなくてもよい。
【００１０】
また、本明細書において、「（メタ）アクリロイル基」との記載は、「アクリロイル基及びメタクリロイル基のいずれか一方又は双方」の意味を表す。また、「（メタ）アクリルアミド基」との記載は、「アクリルアミド基及びメタクリルアミド基のいずれか一方又は双方」の意味を表す。
【００１１】
本明細書において、酸無水物基は、特段の記載が無い場合、１価の基であってもよく、２価の基であってもよい。なお、酸無水物基が１価の基を表す場合、無水マレイン酸、無水フタル酸、無水ピロメリット酸、及び、無水トリメリット酸等の酸無水物から任意の水素原子を除いて得られる置換基が挙げられる。また、酸無水物基が２価の基を表す場合、＊−ＣＯ−Ｏ−ＣＯ−＊で表される基を意図する（＊は結合位置を表す）。
【００１２】
なお、本明細書において、置換又は無置換を明記していない置換基等については、可能な場合、目的とする効果を損なわない範囲で、その基に更に置換基（例えば、後述する置換基群Ｙ）を有していてもよい。例えば、「アルキル基」という表記は、目的とする効果を損なわない範囲で、置換又は無置換のアルキル基を意味する。
なお、本明細書において「してもよい」又は「でもよい」等の表現は、「してもよい」又は「でもよい」等とされた条件を満たしてもよく、満たさなくてもよいことを意図する。例えば、「置換基を有していてもよい」とは、「置換基を有さなくてもよい」ことをも含む。
また、本明細書において、「置換基を有していてもよい」という場合の置換基の種類、置換基の位置、及び置換基の数は特に制限されない。置換基の数は例えば、１個、又は、２個以上が挙げられる。置換基の例としては水素原子を除く１価の非金属原子団が挙げられ、例えば、以下の置換基群Ｙから選択できる。
本明細書において、ハロゲン原子としては、例えば、塩素原子、フッ素原子、臭素原子、及び、ヨウ素原子が挙げられる。
【００１３】
置換基群Ｙ：
ハロゲン原子（−Ｆ、−Ｂｒ、−Ｃｌ、−Ｉ等）、水酸基、アミノ基、カルボン酸基及びその共役塩基基、無水カルボン酸基、シアネートエステル基、不飽和重合性基、エポキシ基、オキセタニル基、アジリジニル基、チオール基、イソシアネート基、チオイソシアネート基、アルデヒド基、アルコキシ基、アリーロキシ基、アルキルチオ基、アリールチオ基、アルキルジチオ基、アリールジチオ基、Ｎ−アルキルアミノ基、Ｎ，Ｎ−ジアルキルアミノ基、Ｎ−アリールアミノ基、Ｎ，Ｎ−ジアリールアミノ基、Ｎ−アルキル−Ｎ−アリールアミノ基、アシルオキシ基、カルバモイルオキシ基、Ｎ−アルキルカルバモイルオキシ基、Ｎ−アリールカルバモイルオキシ基、Ｎ，Ｎ−ジアルキルカルバモイルオキシ基、Ｎ，Ｎ−ジアリールカルバモイルオキシ基、Ｎ−アルキル−Ｎ−アリールカルバモイルオキシ基、アルキルスルホキシ基、アリールスルホキシ基、アシルチオ基、アシルアミノ基、Ｎ−アルキルアシルアミノ基、Ｎ−アリールアシルアミノ基、ウレイド基、Ｎ’−アルキルウレイド基、Ｎ’，Ｎ’−ジアルキルウレイド基、Ｎ’−アリールウレイド基、Ｎ’，Ｎ’−ジアリールウレイド基、Ｎ’−アルキル−Ｎ’−アリールウレイド基、Ｎ−アルキルウレイド基、Ｎ−アリールウレイド基、Ｎ’−アルキル−Ｎ−アルキルウレイド基、Ｎ’−アルキル−Ｎ−アリールウレイド基、Ｎ’，Ｎ’−ジアルキル−Ｎ−アルキルウレイド基、Ｎ’，Ｎ’−ジアルキル−Ｎ−アリールウレイド基、Ｎ’−アリール−Ｎ−アルキルウレイド基、Ｎ’−アリール−Ｎ−アリールウレイド基、Ｎ’，Ｎ’−ジアリール−Ｎ−アルキルウレイド基、Ｎ’，Ｎ’−ジアリール−Ｎ−アリールウレイド基、Ｎ’−アルキル−Ｎ’−アリール−Ｎ−アルキルウレイド基、Ｎ’−アルキル−Ｎ’−アリール−Ｎ−アリールウレイド基、アルコキシカルボニルアミノ基、アリーロキシカルボニルアミノ基、Ｎ−アルキル−Ｎ−アルコキシカルボニルアミノ基、Ｎ−アルキル−Ｎ−アリーロキシカルボニルアミノ基、Ｎ−アリール−Ｎ−アルコキシカルボニルアミノ基、Ｎ−アリール−Ｎ−アリーロキシカルボニルアミノ基、ホルミル基、アシル基、アルコキシカルボニル基、アリーロキシカルボニル基、カルバモイル基、Ｎ−アルキルカルバモイル基、Ｎ，Ｎ−ジアルキルカルバモイル基、Ｎ−アリールカルバモイル基、Ｎ，Ｎ−ジアリールカルバモイル基、Ｎ−アルキル−Ｎ−アリールカルバモイル基、アルキルスルフィニル基、アリールスルフィニル基、アルキルスルホニル基、アリールスルホニル基、スルホ基（−ＳＯ３Ｈ）及びその共役塩基基、アルコキシスルホニル基、アリーロキシスルホニル基、スルフィナモイル基、Ｎ−アルキルスルフィナモイル基、Ｎ，Ｎ−ジアルキルスルフィナモイル基、Ｎ−アリールスルフィナモイル基、Ｎ，Ｎ−ジアリールスルフィナモイル基、Ｎ−アルキル−Ｎ−アリールスルフィナモイル基、スルファモイル基、Ｎ−アルキルスルファモイル基、Ｎ，Ｎ−ジアルキルスルファモイル基、Ｎ−アリールスルファモイル基、Ｎ，Ｎ−ジアリールスルファモイル基、Ｎ−アルキル−Ｎ−アリールスルファモイル基、Ｎ−アシルスルファモイル基及びその共役塩基基、Ｎ−アルキルスルホニルスルファモイル基（−ＳＯ２ＮＨＳＯ２（ａｌｋｙｌ））及びその共役塩基基、Ｎ−アリールスルホニルスルファモイル基（−ＳＯ２ＮＨＳＯ２（ａｒｙｌ））及びその共役塩基基、Ｎ−アルキルスルホニルカルバモイル基（−ＣＯＮＨＳＯ２（ａｌｋｙｌ））及びその共役塩基基、Ｎ−アリールスルホニルカルバモイル基（−ＣＯＮＨＳＯ２（ａｒｙｌ））及びその共役塩基基、アルコキシシリル基（−Ｓｉ（Ｏａｌｋｙｌ）３）、アリーロキシシリル基（−Ｓｉ（Ｏａｒｙｌ）３）、ヒドロキシシリル基（−Ｓｉ（ＯＨ）３）及びその共役塩基基、ホスホノ基（−ＰＯ３Ｈ２）及びその共役塩基基、ジアルキルホスホノ基（−ＰＯ３（ａｌｋｙｌ）２）、ジアリールホスホノ基（−ＰＯ３（ａｒｙｌ）２）、アルキルアリールホスホノ基（−ＰＯ３（ａｌｋｙｌ）（ａｒｙｌ））、モノアルキルホスホノ基（−ＰＯ３Ｈ（ａｌｋｙｌ））及びその共役塩基基、モノアリールホスホノ基（−ＰＯ３Ｈ（ａｒｙｌ））及びその共役塩基基、ホスホノオキシ基（−ＯＰＯ３Ｈ２）及びその共役塩基基、ジアルキルホスホノオキシ基（−ＯＰＯ３（ａｌｋｙｌ）２）、ジアリールホスホノオキシ基（−ＯＰＯ３（ａｒｙｌ）２）、アルキルアリールホスホノオキシ基（−ＯＰＯ３（ａｌｋｙｌ）（ａｒｙｌ））、モノアルキルホスホノオキシ基（−ＯＰＯ３Ｈ（ａｌｋｙｌ））及びその共役塩基基、モノアリールホスホノオキシ基（−ＯＰＯ３Ｈ（ａｒｙｌ））及びその共役塩基基、シアノ基、ニトロ基、アリール基、アルケニル基、アルキニル基、及びアルキル基。
また、これらの置換基は、可能であるならば置換基同士、又は置換している基と結合して環を形成してもよいし、していなくてもよい。
【００１４】
［組成物］
本発明の熱伝導材料形成用組成物（以下「組成物」とも言う）は、後述する一般式（１）で表される化合物、フェノール化合物、及び、無機物を含む熱伝導材料形成用組成物であって、一般式（１）で表される化合物の含有量が、全有機固形分に対して、３０質量％以上である。
本発明の組成物が、上記のような構成で本発明の課題が解決されるメカニズムは必ずしも明らかではないが、本発明者らは以下のように推測している。
すなわち、一般式（１）で表される化合物は、脂肪族飽和炭化水素基を有する放射状形態の化合物である。このような一般式（１）で表される化合物は、熱伝導材料の熱伝導性を向上させるための、フェノール化合物、及び、無機物との共存下においても、組成物全体の粘度を比較的低くしやすく、組成物からの泡抜けも良好となる。そのため、一般式（１）で表される化合物の含有量が、全有機固形分に対して３０質量％以上である場合、組成物を硬化した際に硬化物（熱伝導材料）中に、熱伝導性に悪影響を与えるマイクロバブルが残りにくく、得られる熱伝導材料の熱伝導性が改善する。更に、一般式（１）で表される化合物は、エポキシ基を３個以上有しており、熱伝導材料の架橋密度を高めることができる点も、得られる熱伝導材料の熱伝導性に寄与している、と推測している。
また、本発明の組成物を用いて得られる熱伝導材料は、絶縁性及び接着性も良好である。
以下、組成物に含まれる成分について詳述する。
【００１５】
〔一般式（１）で表される化合物〕
一般式（１）を下記に示す。
（Ｘ−Ｚ１−）ｍ−Ａ−（−Ｚ２−Ｙ）ｎ        （１）
【００１６】
一般式（１）中、ｍは３以上の整数を表す。
中でも、ｍは、３〜２０が好ましく、３〜１０がより好ましく、３〜６が更に好ましい。
【００１７】
一般式（１）中、ｎは、０以上の整数を表す。
中でも、ｎは、０〜５が好ましく、０〜１がより好ましく、０が更に好ましい。
【００１８】
一般式（１）中、Ｘは、エポキシ基を表す。
エポキシ基は、可能な場合、１個以上の置換基を有していてもよく、置換基としてはアルキル基が好ましく、炭素数１〜５の直鎖状又は分岐鎖状のアルキル基が好ましく、メチル基が更に好ましい。
エポキシ基は、置換基を有さないのが好ましい。
中でも、Ｘで表されるエポキシ基は、下記一般式で表されるエポキシ基が好ましい。
【００１９】
【化１】
2020158259.tif 000002
【００２０】
上記一般式中、ＲＬＨ、ＲＬＨ、及び、ＲＬＨは、それぞれ独立に、水素原子又は置換基を表し、水素原子が好ましい。
上記置換基としてはアルキル基が好ましく、炭素数１〜５の直鎖状又は分岐鎖状のアルキル基が好ましく、メチル基が更に好ましい。
上記式中、＊は結合位置を表す。
【００２１】
一般式（１）中、Ｚ１及びＺ２は、それぞれ独立に、単結合又は炭素数１〜７のアルキレン基を表す。
上記アルキレン基は、直鎖状でも分岐鎖状でもよく、直鎖状が好ましい。
上記アルキレン基は、置換基を有さないのが好ましい。
上記アルキレン基の炭素数は、１〜７であり、１〜４が好ましく、１〜２がより好ましい。
なお、ここで言う炭素数は、上記アルキレン基を構成する−ＣＨ２−が、次に説明するように、−Ｏ−で置き換えられる前の状態における炭素数である。
【００２２】
上記アルキレン基を構成する−ＣＨ２−の１個以上（好ましくは１〜４個、より好ましくは１個）は、−Ｏ−で置き換えられていてもよい。ただし、−ＣＨ２−に対して置き換わった−Ｏ−が隣接する原子は、炭素原子又は窒素原子であるのが好ましく、炭素原子であるのがより好ましい。
中でも、Ｚ１は、上記アルキレン基（−ＣＨ２−の１個以上が−Ｏ−で置き換えられていてもよい上記アルキレン基）であるのが好ましく、「−（ＣＨ２）ＺＮ−Ｏ−」がより好ましい。「−（ＣＨ２）ＺＮ−Ｏ−」におけるＺＮは、１〜６の整数を表し、１〜３が好ましく、１がより好ましい。「−（ＣＨ２）ＺＮ−Ｏ−」において、「−（ＣＨ２）ＺＮ−」がＸ側（エポキシ基側）に存在するのが好ましい。
Ｚ２は、単結合が好ましい。
【００２３】
Ａは、ｍ＋ｎ価の脂肪族飽和炭化水素基を表す。
上記脂肪族飽和炭化水素基は、直鎖状でもよく、分岐鎖状でもよく、環状構造を有してもよい。上記脂肪族飽和炭化水素基は、分岐鎖状の環状構造を有さない基であるのが好ましい。
上記脂肪族飽和炭化水素基は、「Ｘ−Ｚ１−」及び「−Ｚ２−Ｙ」以外の置換基を有さないのが好ましい。
上記脂肪族飽和炭化水素基の炭素数は、１〜３０が好ましく、３〜２０がより好ましく、２〜１５が更に好ましい。
なお、ここで言う好ましい炭素数は、上記脂肪族飽和炭化水素基を構成する−ＣＨ２−及び／又は−ＣＨ＜が、次に説明するように、−Ｏ−及び／又は−Ｎ＜で置き換えられる前の状態における炭素数である。
【００２４】
上記脂肪族飽和炭化水素基を構成する−ＣＨ２−の１個以上（好ましくは１〜１０個、より好ましくは１個）は、−Ｏ−で置き換えられていてもよい。ただし、−ＣＨ２−に対して置き換わった−Ｏ−が隣接する原子は、炭素原子又は窒素原子であるのが好ましく、炭素原子であるのがより好ましい。
また、脂肪族飽和炭化水素基を構成する−ＣＨ＜の１個以上（好ましくは１〜５個、より好ましくは１個）は、−Ｎ＜で置き換えられていてもよい。ただし、−ＣＨ＜に対して置き換わった−Ｎ＜が隣接する原子は、炭素原子、酸素原子、又は、窒素原子であるのが好ましく、炭素原子であるのがより好ましい。
中でも、Ａは、下記一般式で表されるいずれかの基であるのが好ましい。
なお、下記一般式中、＊は結合位置を表す。
【００２５】
【化２】
2020158259.tif 000003
【００２６】
一般式（１）中、Ｘが複数存在する場合、複数存在するＸは、それぞれ同一でも異なっていてもよい。Ｙが複数存在する場合、複数存在するＹは、それぞれ同一でも異なっていてもよい。Ｚ１が複数存在する場合、複数存在するＺ１は、それぞれ同一でも異なっていてもよい。Ｚ２が複数存在する場合、複数存在するＺ２は、それぞれ同一でも異なっていてもよい。
【００２７】
一般式（１）で表される化合物のエポキシ基含有量の下限値は、４．０ｍｍｏｌ／ｇ以上が好ましく、７．０ｍｍｏｌ／ｇ以上がより好ましい。上限値としては、２０．０ｍｍｏｌ／ｇ以下が好ましく、１５．０ｍｍｏｌ／ｇ以下がより好ましい。
なお、上記エポキシ基含有量は、エポキシ基を有する化合物１ｇが有する、エポキシ基の数を意図する。
一般式（１）で表される化合物は、常温（２３℃）で、液状であるのが好ましい。
【００２８】
本発明の組成物中、一般式（１）で表される化合物の含有量は、全固形分に対して、３．０〜３０．０質量％が好ましく、６．０〜２０．０質量％がより好ましく、９．０〜１７．０質量％が更に好ましい。
本明細書で組成物の固形分とは、組成物が溶媒を含有する場合に、溶媒を除いたすべての成分を意図し、溶媒以外の成分であれば液状成分であっても固形分とみなす。
【００２９】
本発明の組成物中、一般式（１）で表される化合物の含有量は、全有機固形分に対して、３０．０質量％以上であり、４０．０質量％以上がより好ましく、４０．０質量％超が更に好ましい。上限としては、７０．０質量％以下が好ましく、６０．０質量％以下がより好ましい。
なお、本明細書で組成物の有機固形分とは、無機物と溶媒（任意成分）を除いたすべての成分を意図し、無機物及び溶媒以外の成分であれば液状成分であっても有機固形分とみなす。
【００３０】
〔無機物〕
組成物は、無機物を含む。
無機物としては、従来から熱伝導材料の無機フィラーに用いられているいずれの無機物を用いてもよい。無機物としては、熱伝導材料の熱伝導性及び絶縁性がより優れる点から、無機窒化物又は無機酸化物を含むのが好ましく、無機窒化物を含むのがより好ましい。
【００３１】
無機物の形状は特に制限されず、粒子状であってもよく、フィルム状であってもよく、又は板状であってもよい。粒子状無機物の形状は、米粒状、球形状、立方体状、紡錘形状、鱗片状、凝集状、及び、不定形状が挙げられる。
【００３２】
無機酸化物としては、例えば、酸化ジルコニウム（ＺｒＯ２）、酸化チタン（ＴｉＯ２）、酸化ケイ素（ＳｉＯ２）、酸化アルミニウム（Ａｌ２Ｏ３）、酸化鉄（Ｆｅ２Ｏ３、ＦｅＯ、Ｆｅ３Ｏ４）、酸化銅（ＣｕＯ、Ｃｕ２Ｏ）、酸化亜鉛（ＺｎＯ）、酸化イットリウム（Ｙ２Ｏ３）、酸化ニオブ（Ｎｂ２Ｏ５）、酸化モリブデン（ＭｏＯ３）、酸化インジウム（Ｉｎ２Ｏ３、Ｉｎ２Ｏ）、酸化スズ（ＳｎＯ２）、酸化タンタル（Ｔａ２Ｏ５）、酸化タングステン（ＷＯ３、Ｗ２Ｏ５）、酸化鉛（ＰｂＯ、ＰｂＯ２）、酸化ビスマス（Ｂｉ２Ｏ３）、酸化セリウム（ＣｅＯ２、Ｃｅ２Ｏ３）、酸化アンチモン（Ｓｂ２Ｏ３、Ｓｂ２Ｏ５）、酸化ゲルマニウム（ＧｅＯ２、ＧｅＯ）、酸化ランタン（Ｌａ２Ｏ３）、及び、酸化ルテニウム（ＲｕＯ２）等が挙げられる。
上記の無機酸化物は、１種のみを使用していてもよいし、２種以上を使用していてもよい。
無機酸化物は、酸化チタン、酸化アルミニウム、又は酸化亜鉛が好ましく、酸化アルミニウムがより好ましい。
無機酸化物は、非酸化物として用意された金属が、環境下等で酸化して生じている酸化物であってもよい。
【００３３】
無機窒化物としては、例えば、窒化ホウ素（ＢＮ）、窒化炭素（Ｃ３Ｎ４）、窒化ケイ素（Ｓｉ３Ｎ４）、窒化ガリウム（ＧａＮ）、窒化インジウム（ＩｎＮ）、窒化アルミニウム（ＡｌＮ）、窒化クロム（Ｃｒ２Ｎ）、窒化銅（Ｃｕ３Ｎ）、窒化鉄（Ｆｅ４Ｎ）、窒化鉄（Ｆｅ３Ｎ）、窒化ランタン（ＬａＮ）、窒化リチウム（Ｌｉ３Ｎ）、窒化マグネシウム（Ｍｇ３Ｎ２）、窒化モリブデン（Ｍｏ２Ｎ）、窒化ニオブ（ＮｂＮ）、窒化タンタル（ＴａＮ）、窒化チタン（ＴｉＮ）、窒化タングステン（Ｗ２Ｎ）、窒化タングステン（ＷＮ２）、窒化イットリウム（ＹＮ）、及び、窒化ジルコニウム（ＺｒＮ）等が挙げられる。
無機窒化物は、アルミニウム原子、ホウ素原子、又は、珪素原子を含むのが好ましく、窒化アルミニウム、窒化ホウ素、又は、窒化珪素を含むのがより好ましく、窒化アルミニウム又は窒化ホウ素を含むのが更に好ましく、窒化ホウ素を含むのが特に好ましい。
上記の無機窒化物は、１種のみを使用していてもよいし、２種以上を使用していてもよい。
【００３４】
無機物の大きさは特に制限されないが、無機物の分散性がより優れる点で、無機物の平均粒径は５００μｍ以下が好ましく、３００μｍ以下がより好ましく、２００μｍ以下が更に好ましい。下限は特に制限されないが、取り扱い性の点で、１０ｎｍ以上が好ましく、１００ｎｍ以上がより好ましい。
無機物の平均粒径としては、市販品を用いる場合、カタログ値を採用する。カタログ値が無い場合、上記平均粒径の測定方法としては、電子顕微鏡を用いて、１００個の無機物を無作為に選択して、それぞれの無機物の粒径（長径）を測定し、それらを算術平均して求める。
【００３５】
無機物は、１種のみを使用していてもよいし、２種以上を使用してもよい。
無機物は、無機窒化物及び無機酸化物の少なくとも一方を含むのが好ましく、無機窒化物を少なくとも含むのがより好ましい。
上記無機窒化物としては、窒化ホウ素及び窒化アルミニウムの少なくとも一方を含むのが好ましく、窒化ホウ素を少なくとも含むのがより好ましい。
無機物中における無機窒化物（好ましくは窒化ホウ素）の含有量は、無機物の全質量に対して１０質量％以上が好ましく、５０質量％以上がより好ましく、８０質量％以上が更に好ましい。上限は、１００質量％以下である。
上記無機酸化物としては、酸化アルミニウムが好ましい。
熱伝導材料の熱伝導性がより優れる点で、組成物は、平均粒径が２０μｍ以上（好ましくは、４０μｍ以上）の無機物を少なくとも含むのがより好ましい。
【００３６】
組成物中における無機物の含有量は、組成物の全固形分に対して、４０〜９５質量％が好ましく、５０〜９５質量％がより好ましく、６０〜９５質量％が更に好ましい。
【００３７】
〔フェノール化合物〕
本発明の組成物は、フェノール化合物を含む。
フェノール化合物は、フェノール性水酸基を１個以上（好ましくは２個以上、より好ましくは３個以上）有する化合物である。
本発明の効果がより優れる点から、フェノール化合物としては、一般式（Ｐ１）で表される化合物、及び、一般式（Ｐ２）で表される化合物からなる群から選択される１種以上であるのが好ましい。
【００３８】
＜一般式（Ｐ１）で表される化合物＞
一般式（Ｐ１）を以下に示す。
【００３９】
【化３】
2020158259.tif 000004
【００４０】
一般式（Ｐ１）中、ｍ１は０以上の整数を表す。
ｍ１は、０〜１０が好ましく、０〜３がより好ましく、０又は１が更に好ましく、１が特に好ましい。
【００４１】
一般式（Ｐ１）中、ｎａ及びｎｃは、それぞれ独立に、１以上の整数を表す。
ｎａ及びｎｃは、それぞれ独立に、１〜４が好ましい。
【００４２】
一般式（Ｐ１）中、Ｒ１及びＲ６は、それぞれ独立に、水素原子、ハロゲン原子、カルボン酸基、ボロン酸基、アルデヒド基、アルキル基、アルコキシ基、又は、アルコキシカルボニル基を表す。
上記アルキル基は、直鎖状でも分岐鎖状でもよい。上記アルキル基の炭素数は、１〜１０が好ましい。上記アルキル基は、置換基を有していても有していなくてもよい。
上記アルコキシ基におけるアルキル基部分、及び、上記アルコキシカルボニル基におけるアルキル基部分は、上記アルキル基と同様である。
Ｒ１及びＲ６は、それぞれ独立に、水素原子又はハロゲン原子が好ましく、水素原子又は塩素原子がより好ましく、水素原子が更に好ましい。
【００４３】
一般式（Ｐ１）中、Ｒ７は、水素原子又は水酸基を表す。
Ｒ７が複数存在する場合、複数存在するＲ７は、それぞれ同一でも異なっていてもよい。
Ｒ７が複数存在する場合、複数存在するＲ７のうち、少なくとも１個のＲ７が水酸基を表すのも好ましい。
【００４４】
一般式（Ｐ１）中、Ｌｘ１は、単結合、−Ｃ（Ｒ２）（Ｒ３）−、又は、−ＣＯ−を表し、−Ｃ（Ｒ２）（Ｒ３）−又は−ＣＯ−が好ましい。
Ｌｘ２は、単結合、−Ｃ（Ｒ４）（Ｒ５）−、又は、−ＣＯ−を表し、−Ｃ（Ｒ４）（Ｒ５）−、又は、−ＣＯ−が好ましい。
Ｒ２〜Ｒ５は、それぞれ独立に、水素原子又は置換基を表す。
上記置換基は、それぞれ独立に、水酸基、フェニル基、ハロゲン原子、カルボン酸基、ボロン酸基、アルデヒド基、アルキル基、アルコキシ基、又は、アルコキシカルボニル基が好ましく、水酸基、ハロゲン原子、カルボン酸基、ボロン酸基、アルデヒド基、アルキル基、アルコキシ基、又は、アルコキシカルボニル基がより好ましい。
上記アルキル基は、直鎖状でも分岐鎖状でもよい。上記アルキル基の炭素数は、１〜１０が好ましい。上記アルキル基は、置換基を有していても有していなくてもよい。
上記アルコキシ基におけるアルキル基部分、及び、上記アルコキシカルボニル基におけるアルキル基部分は、上記アルキル基と同様である。
上記フェニル基は、置換基を有していても有していなくてもよく、置換基を有する場合は１〜３個の水酸基を有するのがより好ましい。
Ｒ２〜Ｒ５は、それぞれ独立に、水素原子又は水酸基が好ましく、水素原子がより好ましい。
Ｌｘ１及びＬｘ２は、それぞれ独立に、−ＣＨ２−、−ＣＨ（ＯＨ）−、−ＣＯ−、又は、−ＣＨ（Ｐｈ）−が好ましい。
上記Ｐｈは置換基を有していてもよいフェニル基を表す。
なお、一般式（Ｐ１）中に、Ｒ４が複数存在する場合、複数存在するＲ４は、それぞれ同一でも異なっていてもよい。Ｒ５が複数存在する場合、複数存在するＲ５は、それぞれ同一でも異なっていてもよい。
【００４５】
一般式（Ｐ１）中、Ａｒ１及びＡｒ２は、それぞれ独立に、ベンゼン環基又はナフタレン環基を表す。
Ａｒ１及びＡｒ２は、それぞれ独立に、ベンゼン環基が好ましい。
【００４６】
一般式（Ｐ１）中、Ｑａは、水素原子、アルキル基、フェニル基、ハロゲン原子、カルボン酸基、ボロン酸基、アルデヒド基、アルコキシ基、又は、アルコキシカルボニル基を表す。
上記アルキル基は、直鎖状でも分岐鎖状でもよい。上記アルキル基の炭素数は、１〜１０が好ましい。上記アルキル基は、置換基を有していても有していなくてもよい。
上記アルコキシ基におけるアルキル基部分、及び、上記アルコキシカルボニル基におけるアルキル基部分は、上記アルキル基と同様である。
上記フェニル基は、置換基を有していても有していなくてもよい。
Ｑａは、Ｑａが結合するベンゼン環基が有してもよい水酸基に対して、パラ位に結合するのが好ましい。
Ｑａは、水素原子又はアルキル基が好ましい。上記アルキル基はメチル基が好ましい。
【００４７】
なお、一般式（Ｐ１）中にＲ７、Ｌｘ２、及び／又は、Ｑａが複数存在する場合、複数存在するＲ７、Ｌｘ２、及び／又は、Ｑａは、それぞれ同一でも異なっていてもよい。
【００４８】
＜一般式（Ｐ２）で表される化合物＞
一般式（Ｐ２）を以下に示す。
【００４９】
【化４】
2020158259.tif 000005
【００５０】
一般式（Ｐ２）中、Ｃはスピロ原子である炭素原子を表す。
一般式（Ｐ２）中、ＸＳ及びＹＳは、それぞれ独立に、フェノール性水酸基を１個以上有する２価の連結基を表す。
ＸＳの両末端では、それぞれ同一の炭素原子Ｃと結合している。ＹＳの両末端では、それぞれ同一の炭素原子Ｃと結合している。また、ＸＳが両末端で結合する炭素原子Ｃと、ＹＳが両末端で結合する炭素原子Ｃとは同一であり、一般式（Ｐ２）で表される化合物は、上記炭素原子Ｃをスピロ原子とするスピロ化合物である。
【００５１】
ＸＳ及びＹＳは、それぞれ独立に、一般式（Ｐ２Ｌ）で表される基であるのが好ましい。
−ＣＲＳ１ＲＳ２−ＬＳ１−ＬＳ２−ＬＳ３−          （Ｐ２Ｌ）
なお、ＸＳにおける一般式（Ｐ２Ｌ）で表される基と、ＹＳにおける一般式（Ｐ２Ｌ）で表される基とは、それぞれ同一でも異なっていてもよい。
【００５２】
一般式（Ｐ２Ｌ）中、ＲＳ１及びＲＳ２は、それぞれ独立に、水素原子又は置換基を表す。
中でも、ＲＳ１及びＲＳ２は、水素原子が好ましい。
【００５３】
一般式（Ｐ２Ｌ）中、ＬＳ１は、−ＣＲＳ３ＲＳ４−、−Ｏ−、又は、−Ｓ−を表す。
ＲＳ３及びＲＳ４は、それぞれ独立に、水素原子又は置換基を表す。
ＲＳ３及びＲＳ４の置換基としては、それぞれ独立に、アルキル基又はアリール基が好ましい。
上記アルキル基は直鎖状でも分岐鎖状でもよい。上記アルキル基の炭素数は１〜６が好ましい。
上記アリール基としては、単環でも多環でもよい。上記アリール基の炭素数としては、６〜１５が好ましく、６がより好ましい。上記アリール基が有していてもよい置換基としては、水酸基が挙げられる。
中でも、ＬＳ１は、−ＣＲＳ３ＲＳ４−が好ましく、−Ｃ（ＣＨ３）２−がより好ましい。
【００５４】
一般式（Ｐ２Ｌ）中、ＬＳ２は、フェノール性水酸基を有する２価の連結基を表す。
ＬＳ２は、置換基としてフェノール性水酸基を有する芳香環基、又は、−ＣＲＳ５ＲＳ６−が好ましい。
上記置換基としてフェノール性水酸基を有する芳香環基における芳香環基は、単環でも多環でもよい。上記芳香環基は、芳香族炭化水素基でも芳香族複素環基でもよい。上記芳香環基の炭素数は、６〜１５が好ましく、６がより好ましい。
上記芳香環基が置換基として有するフェノール性水酸基の数は、１以上であり、１〜５が好ましく、１〜２がより好ましい。上記芳香環基は、水酸基（フェノール性水酸基）以外にも置換基（好ましくは炭素数１〜３のアルキル基）を有していてもよい。
上記置換基としてフェノール性水酸基を有する芳香環基は、置換基として１個又は２個の水酸基を有するベンゼン環基が好ましく、置換基として１個又は２個の水酸基を有する１，２−ベンゼンジイル基がより好ましい。
−ＣＲＳ５ＲＳ６−におけるＲＳ５は、水素原子又は置換基を表す。
−ＣＲＳ５ＲＳ６−におけるＲＳ６は、置換基として水酸基を有するアリール基を表す。
上記置換基として水酸基を有するアリール基におけるアリール基としては、単環でも多環でもよい。上記アリール基の炭素数としては、６〜１５が好ましく、６がより好ましい。
上記置換基として水酸基を有するアリール基における、置換基としての水酸基の数は、１以上であり、１〜５が好ましく、１〜２がより好ましい。上記置換基として水酸基を有するアリール基におけるアリール基は、水酸基（フェノール性水酸基）以外にも置換基を有していてもよい。
上記置換基として水酸基を有するアリール基は、ヒドロキシフェニル基が好ましく、４−ヒドロキシフェニル基がより好ましい。
中でも、ＬＳ２は、置換基としてフェノール性水酸基を有する芳香環基が好ましく、置換基として１個又は２個の水酸基を有するベンゼン環基がより好ましく、置換基として１個又は２個の水酸基を有する１，２−ベンゼンジイル基が更に好ましい。
【００５５】
一般式（Ｐ２Ｌ）中、ＬＳ３は、単結合、アルキレン基、−Ｏ−、又は、−Ｓ−を表す。
上記アルキレン基は直鎖状でも分岐鎖状でもよく、直鎖状が好ましい。
上記アルキレン基の炭素数は１〜６が好ましく、１〜３がより好ましい。
上記アルキレン基として−Ｃ（ＣＨ３）２−、又は、−ＣＨ２−ＣＨ２−が好ましい。
中でも、ＬＳ３は、−Ｏ−が好ましい。
【００５６】
＜フェノール性水酸基を有する一般式（Ｂ０１）〜（Ｂ０３）のいずれかで表される化合物＞
また、フェノール化合物としては、後段で説明する表面修飾剤における一般式（Ｂ０１）〜（Ｂ０３）のいずれかで表される化合物であって、フェノール性水酸基を１個以上有する化合物（フェノール性水酸基を有する一般式（Ｂ０１）〜（Ｂ０３）のいずれかで表される化合物）であってもよい。
フェノール化合物として使用される上記化合物は、一般式（Ｂ０２）又は（Ｂ０３）で表される化合物であって、特定官能基として水酸基を有する後述する一般式（Ｂ２Ｒ）で表される基を、２個以上有する化合物であるのが好ましく、３個以上有する化合物であるのがより好ましい。
また、フェノール化合物として使用される上記化合物は、一般式（Ｂ０２）又は（Ｂ０３）で表される化合物であって、特定官能基として水酸基のみを有している化合物であるのも好ましい。
一般式（Ｂ０１）〜（Ｂ０３）の詳細については、後述する。
【００５７】
その他にもフェノール化合物としては、例えば、ベンゼントリオールなどのベンゼンポリオール、ビフェニルアラルキル型フェノール樹脂、フェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂、多価ヒドロキシ化合物とホルムアルデヒドとから合成される多価フェノールノボラック樹脂、ナフトールアラルキル樹脂、トリメチロールメタン樹脂、テトラフェニロールエタン樹脂、ナフトールノボラック樹脂、ナフトールフェノール共縮ノボラック樹脂、ナフトールクレゾール共縮ノボラック樹脂、ビフェニル変性フェノール樹脂、ビフェニル変性ナフトール樹脂、アミノトリアジン変性フェノール樹脂、又は、アルコキシ基含有芳香環変性ノボラック樹脂等も好ましい。
【００５８】
フェノール化合物の水酸基含有量の下限値は、３．０ｍｍｏｌ／ｇ以上が好ましく、７．０ｍｍｏｌ／ｇ以上がより好ましい。上限値は、２５．０ｍｍｏｌ／ｇ以下が好ましく、２０．０ｍｍｏｌ／ｇ以下がより好ましい。
なお、上記水酸基含有量は、フェノール化合物１ｇが有する、水酸基（好ましくはフェノール性水酸基）の数を意図する。
また、フェノール化合物は、水酸基以外にも、エポキシ化合物と重合反応できる活性水素含有基（カルボン酸基等）を有していてもよい。フェノール化合物の活性水素の含有量（水酸基及びカルボン酸基等における水素原子の合計含有量）の下限値は、３．０ｍｍｏｌ／ｇ以上が好ましく、７．０ｍｍｏｌ／ｇ以上がより好ましい。上限値は、２５．０ｍｍｏｌ／ｇ以下が好ましく、２０．０ｍｍｏｌ／ｇ以下がより好ましい。
なお、上記活性水素の含有量は、フェノール化合物１ｇが有する、活性水素原子の数を意図する。
【００５９】
フェノール化合物の分子量の上限値は、６００以下が好ましく、５００以下がより好ましく、４５０以下が更に好ましく、４００以下が特に好ましい。下限値は、１１０以上が好ましく、３００以上がより好ましい。
【００６０】
フェノール化合物は、１種単独で使用してもよく、２種以上を使用してもよい。
本発明の組成物がフェノール化合物を含む場合、フェノール化合物の含有量は、組成物の全固形分に対して、１．０質量%以上が好ましく、３．０〜２５．０質量％がより好ましく、５．０〜２０．０質量％が更に好ましい。
なお、本発明の組成物は、フェノール化合物以外の化合物として、エポキシ基と反応可能な基を有する化合物（「その他の活性水素含有化合物」ともいう）を含んでもよい。
本発明の組成物が、フェノール化合物を含み、かつ、その他の活性水素含有化合物を含む場合、本発明の組成物中における、フェノール化合物の含有量に対する、その他の活性水素含有化合物の含有量の質量比（その他の活性水素含有化合物の含有量／フェノール化合物の含有量）は、０〜１が好ましく、０〜０．１がより好ましく、０〜０．０５が更に好ましい。
【００６１】
〔その他のエポキシ化合物〕
本発明の組成物は、更に、一般式（１）で表される化合物以外のエポキシ化合物（その他のエポキシ化合物）を含んでもよい。
その他のエポキシ化合物は、１分子中に、少なくとも１個のエポキシ基（オキシラニル基）を有する化合物である。エポキシ基は、可能な場合、置換基を有していても有していなくてもよい。
その他のエポキシ化合物が有するエポキシ基の数は、１分子中、２以上が好ましく、２〜４０がより好ましく、２〜１０が更に好ましく、２が特に好ましい。
その他のエポキシ化合物の分子量は、１５０〜１００００が好ましく、１５０〜２０００がより好ましく、２５０〜４００が更に好ましい。
【００６２】
その他のエポキシ化合物のエポキシ基含有量の下限値は、２．０ｍｍｏｌ／ｇ以上が好ましく、４．０ｍｍｏｌ／ｇ以上がより好ましく、５．０ｍｍｏｌ／ｇ以上が更に好ましい。上限値としては、２０．０ｍｍｏｌ／ｇ以下が好ましく、１５．０ｍｍｏｌ／ｇ以下がより好ましく、１０．０ｍｍｏｌ／ｇ以下が更に好ましい。
なお、上記エポキシ基含有量は、エポキシ化合物１ｇが有する、エポキシ基の数を意図する。
【００６３】
その他のエポキシ化合物は、液晶性を示してもよく示さなくてもよい。
つまり、その他のエポキシ化合物は、液晶化合物であってよい。言い換えれば、エポキシ基を有する液晶化合物もその他のエポキシ化合物として使用できる。
その他のエポキシ化合物（液晶性のその他のエポキシ化合物であってもよい）としては、例えば、少なくとも部分的に棒状構造を含む化合物（棒状化合物）、及び、少なくとも部分的に円盤状構造を含む化合物円盤状化合物が挙げられる。
中でも、得られる熱伝導材料の熱伝導性がより優れる点から棒状化合物が好ましい。
以下、棒状化合物及び円盤状化合物について詳述する。
【００６４】
（棒状化合物）
棒状化合物であるその他のエポキシ化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、及び、アルケニルシクロヘキシルベンゾニトリル類が挙げられる。以上のような低分子化合物だけではなく、高分子化合物も使用できる。上記高分子化合物は、低分子の反応性基を有する棒状化合物が重合した高分子化合物である。
好ましい棒状化合物としては、下記一般式（Ｅ１）で表される棒状化合物が挙げられる。
【００６５】
中でも、棒状化合物は、一般式（Ｅ１）で表される化合物であるのが好ましい。
【００６６】
【化５】
2020158259.tif 000006
【００６７】
一般式（Ｅ１）中、ＬＥ１は、それぞれ独立に、単結合又は２価の連結基を表す。
中でも、ＬＥ１は、２価の連結基が好ましい。
２価の連結基は、−Ｏ−、−Ｓ−、−ＣＯ−、−ＮＨ−、−ＣＨ＝ＣＨ−、−Ｃ≡Ｃ−、−ＣＨ＝Ｎ−、−Ｎ＝ＣＨ−、−Ｎ＝Ｎ−、置換意を有していてもよいアルキレン基、又は、これらの２以上の組み合わせからなる基が好ましく、−Ｏ−アルキレン基−又は−アルキレン基−Ｏ−がより好ましい。
なお上記アルキレン基は、直鎖状、分岐鎖状、及び、環状のいずれでもよいが、炭素数１〜２の直鎖状アルキレン基が好ましい。
複数存在するＬＥ１は、それぞれ同一でも異なっていてもよい。
【００６８】
一般式（Ｅ１）中、ＬＥ２は、それぞれ独立に、単結合、−ＣＨ＝ＣＨ−、−ＣＯ−Ｏ−、−Ｏ−ＣＯ−、−Ｃ（−ＣＨ３）＝ＣＨ−、−ＣＨ＝Ｃ（−ＣＨ３）−、−ＣＨ＝Ｎ−、−Ｎ＝ＣＨ−、−Ｎ＝Ｎ−、−Ｃ≡Ｃ−、−Ｎ＝Ｎ＋（−Ｏ−）−、−Ｎ＋（−Ｏ−）＝Ｎ−、−ＣＨ＝Ｎ＋（−Ｏ−）−、−Ｎ＋（−Ｏ−）＝ＣＨ−、−ＣＨ＝ＣＨ−ＣＯ−、−ＣＯ−ＣＨ＝ＣＨ−、−ＣＨ＝Ｃ（−ＣＮ）−、又は、−Ｃ（−ＣＮ）＝ＣＨ−を表す。
中でも、ＬＥ２は、それぞれ独立に、単結合、−ＣＯ−Ｏ−、又は、−Ｏ−ＣＯ−が好ましい。
ＬＥ２が複数存在する場合、複数存在するＬＥ２は、それぞれ同一でも異なっていてもよい。
【００６９】
一般式（Ｅ１）中、ＬＥ３は、それぞれ独立に、単結合、又は、置換基を有していてもよい、５員環若しくは６員環の芳香族環基又は５員環若しくは６員環の非芳香族環基、又は、これらの環からなる多環基を表す。
ＬＥ３で表される芳香族環基及び非芳香族環基の例としては、置換基を有していてもよい、１，４−シクロヘキサンジイル基、１，４−シクロヘキセンジイル基、１，４−フェニレン基、ピリミジン−２，５−ジイル基、ピリジン−２，５−ジイル基、１，３，４−チアジアゾール−２，５−ジイル基、１，３，４−オキサジアゾール−２，５−ジイル基、ナフタレン−２，６−ジイル基、ナフタレン−１，５−ジイル基、チオフェン−２，５−ジイル基、及び、ピリダジン−３，６−ジイル基が挙げられる。１，４−シクロヘキサンジイル基の場合、トランス体及びシス体の構造異性体のどちらの異性体であってもよく、任意の割合の混合物でもよい。中でも、トランス体であるのが好ましい。
中でも、ＬＥ３は、単結合、１，４−フェニレン基、又は、１，４−シクロヘキセンジイル基が好ましい。
ＬＥ３で表される基が有する置換基は、それぞれ独立に、アルキル基、アルコキシ基、ハロゲン原子、シアノ基、ニトロ基、又は、アセチル基が好ましく、アルキル基（好ましくは炭素数１）がより好ましい。
なお、置換基が複数存在する場合、置換基は、それぞれ同一でも異なっていてもよい。
ＬＥ３が複数存在する場合、複数存在するＬＥ３は、それぞれ同一でも異なっていてもよい。
【００７０】
一般式（Ｅ１）中、ｐｅは、０以上の整数を表す。
ｐｅが２以上の整数である場合、複数存在する（−ＬＥ３−ＬＥ２−）は、それぞれ同一でも異なっていてもよい。
中でも、ｐｅは、０〜２が好ましく、０又は１がより好ましく、０が更に好ましい。
【００７１】
一般式（Ｅ１）中、ＬＥ４は、それぞれ独立に、置換基を表す。
置換基は、それぞれ独立に、アルキル基、アルコキシ基、ハロゲン原子、シアノ基、ニトロ基、又は、アセチル基が好ましく、アルキル基（好ましくは炭素数１）がより好ましい。
複数存在するＬＥ４は、それぞれ同一でも異なっていてもよい。また、次に説明するｌｅが２以上の整数である場合、同一の（ＬＥ４）ｌｅ中に複数存在するＬＥ４も、それぞれ同一でも異なっていてもよい。
【００７２】
一般式（Ｅ１）中、ｌｅは、それぞれ独立に、０〜４の整数を表す。
中でも、ｌｅは、それぞれ独立に、０〜２が好ましい。
複数存在するｌｅは、それぞれ同一でも異なっていてもよい。
【００７３】
棒状化合物は、ビフェニル骨格を有するのが好ましい。
【００７４】
（円盤状化合物）
円盤状化合物であるエポキシ化合物は、少なくとも部分的に円盤状構造を有する。
円盤状構造は、少なくとも、脂環又は芳香族環を有する。特に、円盤状構造が、芳香族環を有する場合、円盤状化合物は、分子間のπ−π相互作用によるスタッキング構造の形成により柱状構造を形成しうる。
円盤状構造として、具体的には、Ａｎｇｅｗ．Ｃｈｅｍ．Ｉｎｔ．  Ｅｄ．  ２０１２，  ５１，  ７９９０−７９９３又は特開平７−３０６３１７号公報に記載のトリフェニレン構造、並びに、特開２００７−２２２０号公報及び特開２０１０−２４４０３８号公報に記載の３置換ベンゼン構造等が挙げられる。
【００７５】
上記円盤状化合物は、エポキシ基を３個以上有するのが好ましい。３個以上のエポキシ基を有する円盤状化合物を含むエポキシ化合物の硬化物はガラス転移温度が高く、耐熱性が高い傾向がある。
円盤状化合物が有するエポキシ基の数は、８以下が好ましく、６以下より好ましい。
【００７６】
円盤状化合物の具体例としては、Ｃ．  Ｄｅｓｔｒａｄｅ  ｅｔ  ａｌ．，  Ｍｏｌ．  Ｃｒｙｓｒ．  Ｌｉｑ．  Ｃｒｙｓｔ．，  ｖｏｌ．  ７１，  ｐａｇｅ  １１１  （１９８１）  ；日本化学会編、季刊化学総説、Ｎｏ．２２、液晶の化学、第５章、第１０章第２節（１９９４）；Ｂ．  Ｋｏｈｎｅ  ｅｔ  ａｌ．，  Ａｎｇｅｗ．  Ｃｈｅｍ．  Ｓｏｃ．  Ｃｈｅｍ．  Ｃｏｍｍ．，  ｐａｇｅ  １７９４  （１９８５）；Ｊ．  Ｚｈａｎｇ  ｅｔ  ａｌ．，  Ｊ．  Ａｍ．  Ｃｈｅｍ．  Ｓｏｃ．，  ｖｏｌ．  １１６，  ｐａｇｅ  ２６５５  （１９９４）、及び特許第４５９２２２５号に記載されている化合物等において末端の少なくとも１個（好ましくは３個以上）をエポキシ基とした化合物が挙げられる。
円盤状化合物としては、Ａｎｇｅｗ．Ｃｈｅｍ．Ｉｎｔ．  Ｅｄ．  ２０１２，  ５１，  ７９９０−７９９３、及び特開平７−３０６３１７号公報に記載のトリフェニレン構造、並びに特開２００７−２２２０号公報、及び、特開２０１０−２４４０３８号公報に記載の３置換ベンゼン構造において末端の少なくとも１個（好ましくは３個以上）をエポキシ基とした化合物等が挙げられる。
【００７７】
上述のエポキシ化合物以外の、その他のエポキシ化合物としては、例えば、一般式（ＢＮ）で表されるエポキシ化合物が挙げられる。
【００７８】
【化６】
2020158259.tif 000007
【００７９】
一般式（ＤＮ）中、ｎＤＮは、０以上の整数を表し、０〜５が好ましく、１がより好ましい。
ＲＤＮは、単結合又は２価の連結基を表す。２価の連結基としては、−Ｏ−、−Ｏ−ＣＯ−、−ＣＯ−Ｏ−、−Ｓ−、アルキレン基（炭素数は、１〜１０が好ましい。）、アリーレン基（炭素数は、６〜２０が好ましい。）、又は、これらの組み合わせからなる基が好ましく、アルキレン基がより好ましく、メチレン基がより好ましい。
【００８０】
その他のエポキシ化合物としては、他にも、例えば、ビスフェノールＡ、Ｆ、Ｓ、ＡＤ等のグリシジルエーテルであるビスフェノールＡ型エポキシ化合物（上述の一般式（Ｅ１）において、「ｐｅ＝０」かつ「ＬＥ２を−Ｃ（ＣＨ３）２−」とした化合物等）、ビスフェノールＦ型エポキシ化合物、ビスフェノールＳ型エポキシ化合物、ビスフェノールＡＤ型エポキシ化合物等；水素添加したビスフェノールＡ型エポキシ化合物、水素添加したビスフェノールＡＤ型エポキシ化合物等；フェノールノボラック型のグリシジルエーテル（フェノールノボラック型エポキシ化合物）、クレゾールノボラック型のグリシジルエーテル（クレゾールノボラック型エポキシ化合物）、ビスフェノールＡノボラック型のグリシジルエーテル等；ジシクロペンタジエン型のグリシジルエーテル（ジシクロペンタジエン型エポキシ化合物）；ジヒドロキシペンタジエン型のグリシジルエーテル（ジヒドロキシペンタジエン型エポキシ化合物）；ポリヒドロキシベンゼン型のグリシジルエーテル（ポリヒドロキシベンゼン型エポキシ化合物）；ベンゼンポリカルボン酸型のグリシジルエステル（ベンゼンポリカルボン酸型エポキシ化合物）；３，４：８，９−ジエポキシビシクロ［４．３．０］ノナン等の脂環式エポキシ化合物、及び、トリスフェノールメタン型エポキシ化合物が挙げられる。
なお、その他のエポキシ化合物は、後段で説明する無機窒化物用表面修飾剤における一般式（Ｂ０１）〜（Ｂ０３）のいずれかで表される化合物であって、エポキシ基を１個以上有する化合物（エポキシ基を有する一般式（Ｂ０１）〜（Ｂ０３）のいずれかで表される化合物）とは異なるのが好ましい。
【００８１】
その他のエポキシ化合物の含有量は、組成物の全固形分に対して、２０質量％以下が好ましく、１０質量％以下が好ましく、５質量％以下が更に好ましく、実質的に含まないのが特に好ましい。ここで、その他のエポキシ化合物が実質的に含まれないとは、その他のエポキシ化合物の含有量が、組成物の全固形分に対して、０．５質量％以下であることを意味する。
また、その他のエポキシ化合物の含有量は、一般式（１）で表される化合物とその他のエポキシ化合物との合計含有量に対して、０〜６０質量％が好ましく、０質量％以上５質量％未満がより好ましい。熱伝導材料形成用組成物は、エポキシ化合物を含み、エポキシ化合物は一般式（１）で表される化合物からなることが好ましい。
【００８２】
〔表面修飾剤〕
本発明の組成物は、熱伝導材料の熱伝導性がより優れる点から、更に表面修飾剤を含んでいてもよい。
表面修飾剤は、上述の無機物（例えば無機窒化物及び／又は無機酸化物）を表面修飾する成分である。
本明細書において、「表面修飾」とは無機物の表面の少なくとも一部に有機物が吸着している状態を意味する。吸着の形態は特に限定されず、結合している状態であればよい。すなわち、表面修飾は、有機物の一部が脱離して得られる有機基が無機物表面に結合している状態も含む。結合は、共有結合、配位結合、イオン結合、水素結合、ファンデルワールス結合、及び、金属結合等、いずれの結合であってもよい。表面修飾は、表面の少なくとも一部に単分子膜を形成するようになされていてもよい。単分子膜は、有機分子の化学吸着によって形成される単層膜であり、Ｓｅｌｆ−ＡｓｓｅｍｂｌｅｄＭｏｎｏＬａｙｅｒ（ＳＡＭ）として知られている。なお、本明細書において、表面修飾は、無機物の表面の一部のみであっても、全体であってもよい。本明細書において、「表面修飾無機物」は、表面修飾剤により表面修飾されている無機物、すなわち無機物の表面に有機物が吸着している物質を意味する。
表面修飾剤は、無機窒化物の表面修飾剤（無機窒化物用表面修飾剤）でもよいし、無機酸化物の表面修飾剤（無機酸化物用表面修飾剤）でもよい。
つまり、本発明の組成物において、無機物は、表面修飾剤と共同して、表面修飾無機物（好ましくは表面修飾無機窒化物及び／又は表面修飾無機酸化物）を構成していてもよい。
【００８３】
表面修飾剤としては、長鎖アルキル脂肪酸等のカルボン酸、有機ホスホン酸、有機リン酸エステル、有機シラン分子（シランカップリング剤）等従来公知の表面修飾剤を使用できる。その他、例えば、特開２００９−５０２５２９号公報、特開２００１−１９２５００号公報、特許４６９４９２９号に記載の表面修飾剤を利用してもよい。
【００８４】
また、（好ましくは、無機物が無機窒化物（窒化ホウ素及び／又は窒化アルミニウム等）を含む場合において、）組成物は、表面修飾剤として縮環骨格（好ましくは芳香族環同士が縮環した縮環骨格）を含む化合物又はトリアジン骨格を有する化合物を含むのが好ましい。
つまりこれらの化合物は、無機窒化物用表面修飾剤として使用されるのが好ましい。
【００８５】
なお、後述の通り、表面修飾剤はフェノール性水酸基を有する表面修飾剤（例えば、フェノール性水酸基を有する表面修飾剤Ａ、又は、フェノール性水酸基を有する表面修飾剤Ｂ（フェノール性水酸基を有する一般式（Ｂ０１）〜（Ｂ０３）のいずれかで表される化合物））であってもよい。
ただし、上記フェノール性水酸基を有する表面修飾剤は、上述のフェノール化合物とは異なる化合物であるのが好ましい。
また、組成物が上記フェノール性水酸基を有する表面修飾剤を含む場合、上記フェノール性水酸基を有する表面修飾剤の含有量は、組成物の全固形分に対して、１．０質量％未満が好ましく、０．５質量％未満がより好ましい。下限としては、０．０１質量％以上が好ましく、０．１質量％以上がより好ましい。
【００８６】
また、表面修飾剤がフェノール性水酸基を有する表面修飾剤である場合、上記表面修飾剤が有するフェノール性水酸基の数は１〜１０が好ましく、１〜３がより好ましく、１〜２が更に好ましい。
【００８７】
＜表面修飾剤Ａ＞
表面修飾剤（好ましくは無機窒化物用表面修飾剤）としては、例えば、以下に説明する表面修飾剤Ａが好ましい。なお、表面修飾剤Ａは、縮環骨格を有する表面修飾剤である。
表面修飾剤Ａは、下記条件１及び条件２を満たす。
・条件１：以下に示す官能基群Ｐから選ばれる官能基（以下「特定官能基Ａ」ともいう）を有する。
【００８８】
（官能基群Ｐ）
ボロン酸基（−Ｂ（ＯＨ）２）、アルデヒド基（−ＣＨＯ）、イソシアネート基（−Ｎ＝Ｃ＝Ｏ）、イソチオシアネート基（−Ｎ＝Ｃ＝Ｓ）、シアネート基（−Ｏ−ＣＮ）、アシルアジド基、コハク酸イミド基、スルホニルクロリド基（−ＳＯ２Ｃｌ）、カルボン酸クロリド基（−ＣＯＣｌ）、オニウム基、カーボネート基（−Ｏ−ＣＯ−Ｏ−）、アリールハライド基、カルボジイミド基（−Ｎ＝Ｃ＝Ｎ−）、酸無水物基（−ＣＯ−Ｏ−ＣＯ−、又は、無水マレイン酸、無水フタル酸、無水ピロメリット酸、及び無水トリメリット酸等の１価の酸無水物基）、カルボン酸基（−ＣＯＯＨ）、ホスホン酸基（−ＰＯ（ＯＨ）２）、ホスフィン酸基（−ＨＰＯ（ＯＨ））、リン酸基（−ＯＰ（＝Ｏ）（ＯＨ）２）、リン酸エステル基（−ＯＰ（＝Ｏ）（ＯＲＢ）２）、スルホン酸基（−ＳＯ３Ｈ）、ハロゲン化アルキル基、ニトリル基（−ＣＮ）、ニトロ基（−ＮＯ２）、エステル基（−ＣＯ−Ｏ−又は−Ｏ−ＣＯ−）、カルボニル基（−ＣＯ−）、イミドエステル基（−Ｃ（＝ＮＲＣ）−Ｏ−又は−Ｏ−Ｃ（＝ＮＲＣ）−）、アルコキシシリル基、アクリル基（−ＯＣＯＣＨ２＝ＣＨ２）、メタクリル基（−ＯＣＯＣＨ（ＣＨ３）＝ＣＨ２）、オキセタニル基、ビニル基（−ＣＨ＝ＣＨ２）、アルキニル基（アルキンから水素原子を一つ除いた基。例えば、エチニル基、及びプロパ−２−イン−１−イル基等が含まれる。）、マレイミド基、チオール基（−ＳＨ）、水酸基（−ＯＨ）、ハロゲン原子（Ｆ原子、Ｃｌ原子、Ｂｒ原子、及びＩ原子）、及びアミノ基からなる群より選ばれる官能基。
【００８９】
上記アシルアジド基は、下記構造により表される基を意図する。なお、式中の＊は結合位置を表す。アシルアジド基のカウンターアニオン（Ｚ−）は特に限定されず、例えばハロゲンイオンが挙げられる。
【００９０】
【化７】
2020158259.tif 000008
【００９１】
上記コハク酸イミド基、オキセタニル基、及びマレイミド基は、それぞれ下記式より表される化合物から、任意の位置の水素原子を一つ除いて形成される基を表す。
【００９２】
【化８】
2020158259.tif 000009
【００９３】
また、上記オニウム基とは、オニウム塩構造を有する基を意味する。オニウム塩とは、化学結合に関与しない電子対を有する化合物が、その電子対によって、他の陽イオン形の化合物と配位結合して生ずる化合物である。通常、オニウム塩は、カチオンとアニオンとを含む。
オニウム塩構造としては特に限定されないが、例えば、アンモニウム塩構造、ピリジニウム塩構造、イミダゾリウム塩構造、ピロリジニウム塩構造、ピペリジニウム塩構造、トリエチレンジアミン塩構造、ホスホニウム塩構造、スルホニウム塩構造、及びチオピリリウム塩構造等が挙げられる。なお、カウンターとなるアニオンの種類は特に限定されず、公知のアニオンが用いられる。アニオンの価数も特に限定されず、例えば、１〜３価が挙げられ、１〜２価が好ましい。
オニウム基としては、中でも、下記一般式（Ａ１）で表されるアンモニウム塩構造を有する基が好ましい。
【００９４】
【化９】
2020158259.tif 000010
【００９５】
一般式（Ａ１）中、Ｒ１Ａ〜Ｒ３Ａは、それぞれ独立して、水素原子又はアルキル基（直鎖状、分岐鎖状及び環状のいずれも含む。）を表す。アルキル基中の炭素数は、例えば１〜１０であり、１〜６が好ましく、１〜３がより好ましい。Ｍ−は、アニオンを表す。
＊は、結合位置を表す。なお、アルキル基は、更に置換基（例えば、置換基群Ｙ）を有していてもよい。
【００９６】
上記アリールハライド基としては、芳香環基にハロゲン原子が１個以上置換した基であれば特に限定されない。上記芳香環基としては、単環構造及び多環構造のいずれであってもよいが、フェニル基が好ましい。また、ハロゲン原子としては、フッ素原子、塩素原子、臭素原子、及びヨウ素原子が挙げられ、フッ素原子が好ましい。なお、アリールハライド基は、更に置換基（例えば、置換基群Ｙ）を有していてもよい。
【００９７】
アリールハライド基としては、具体的には、フルオロフェニル基、パーフルオロフェニル基、クロロフェニル基、ブロモフェニル基、及びヨードフェニル基等が挙げられる。
【００９８】
上記リン酸エステル基としては、−ＯＰ（＝Ｏ）（ＯＲＢ）２で表される基であれば特に限定されない。上記ＲＢとしては、水素原子又は１価の有機基が挙げられる。ただし、ＲＢのいずれか１つ以上は１価の有機基を表す。１価の有機基としては、例えば、アルキル基（直鎖状、分岐鎖状及び環状のいずれも含む。）及びアリール基が挙げられる。アルキル基中の炭素数は、例えば１〜１０であり、１〜６が好ましく、１〜３がより好ましい。なお、アルキル基は、更に置換基（例えば、置換基群Ｙ）を有していてもよい。また、アリール基としては、特に限定されないが、例えばフェニル基、及びピレニル基等が挙げられる。
【００９９】
上記ハロゲン化アルキル基としては特に限定されないが、例えば、炭素数１〜１０のアルキル基にハロゲン原子が１個以上置換した基が挙げられる。上記アルキル基（直鎖状、分岐鎖状及び環状のいずれも含む。）の炭素数は、１〜６が好ましく、１〜３がより好ましい。ハロゲン原子としては、フッ素原子、塩素原子、臭素原子、及びヨウ素原子が挙げられ、フッ素原子、塩素原子、又は臭素原子が好ましい。なお、ハロゲン化アルキル基は、更に置換基（例えば、置換基群Ｙ）を有していてもよい。
【０１００】
上記イミドエステル基としては、−Ｃ（＝ＮＲＣ）−Ｏ−又は−Ｏ−Ｃ（＝ＮＲＣ）−で表される基であれば特に限定されない。上記ＲＣとしては、例えば、水素原子及びアルキル基（直鎖状、分岐鎖状及び環状のいずれも含む。）が挙げられる。アルキル基中の炭素数は、例えば１〜１０であり、１〜６が好ましく、１〜３がより好ましい。なお、アルキル基は、更に置換基（例えば、置換基群Ｙ）を有していてもよい。
なお、イミドエステル基は、イミン窒素の化学結合に関与しない電子対が他の陽イオン（例えば、水素イオン）と配位結合してオニウム塩構造となっていてもよい。
【０１０１】
上記アルコキシシリル基としては特に限定されないが、例えば、下記一般式（Ａ２）で表される基が挙げられる。
【０１０２】
一般式（Ａ２）：  ＊−Ｓｉ（ＯＲＤ）３
一般式（Ａ２）中、ＲＤは、それぞれ独立して、アルキル基（直鎖状、分岐鎖状及び環状のいずれも含む。）を表す。＊は、結合位置を表す。
ＲＤで表されるアルキル基としては、例えば、炭素数１〜１０のアルキル基が挙げられ、炭素数１〜６が好ましく、炭素数１〜３がより好ましい。
具体的には、トリメチトキシシリル基及びトリエトキシシリル基等が挙げられる。
なお、アルキル基は、更に置換基（例えば、置換基群Ｙ）を有していてもよい。
【０１０３】
上記アミノ基としては特に限定されず、１級、２級、及び３級のいずれであってもよい。具体的には、−Ｎ（ＲＥ）２（ＲＥは、それぞれ独立して、水素原子、又はアルキル基（直鎖状、分岐鎖状及び環状のいずれも含む。））が挙げられる。アルキル基中の炭素数は、例えば１〜１０であり、１〜６が好ましく、１〜３がより好ましい。なお、アルキル基は、更に置換基（例えば、置換基群Ｙ）を有していてもよい。
【０１０４】
表面修飾剤Ａ中、上記特定官能基Ａの数は１以上であれば特に限定されない。また、その上限は特に限定されないが、１５以下が好ましい。中でも、表面修飾無機物（好ましくは表面修飾無機窒化物）の分散性により優れる点で、１〜８が好ましく、１〜３がより好ましく、１又は２が更に好ましい。
【０１０５】
・条件２：芳香族炭化水素環及び芳香族複素環からなる群より選ばれる２環以上を含む縮環構造を有する。
【０１０６】
上記芳香族炭化水素環としては特に限定されないが、例えば、５員以上の単環式芳香族炭化水素環が挙げられる。環員数の上限は特に制限されないが、１０員以下の場合が多い。芳香族炭化水素環としては、５員又は６員の単環式芳香族炭化水素環が好ましい。
芳香族炭化水素環としては、例えば、シクロペンタジエニル環及びベンゼン環等が挙げられる。
【０１０７】
上記芳香族複素環としては特に限定されないが、例えば、５員以上の単環式芳香族炭化水素環が挙げられる。環員数の上限は特に制限されないが、１０員以下の場合が多い。芳香族複素環としては、例えば、５員又は６員の単環式芳香族複素環が好ましい。
芳香族複素環としては、例えば、チオフェン環、チアゾール環、イミダゾール環、ピリジン環、ピリダジン環、ピリミジン環、ピラジン環、及び、トリアジン環が挙げられる。
【０１０８】
上記縮合構造としては、芳香族炭化水素環及び芳香族複素環からなる群より選ばれる２環以上を含む縮環構造であれば特に限定されないが、本発明の効果により優れる点で、中でも、芳香族炭化水素環を２環以上含む縮環構造が好ましく、ベンゼン環を２環以上含む縮環構造がより好ましく、ベンゼン環を３環以上含む縮環構造が更に好ましい。なお、上記縮合構造中に含まれる芳香族炭化水素環及び芳香族複素環の個数の上限は特に制限されないが、例えば、１０個以下の場合が多い。
芳香族炭化水素環を２環以上含む縮環構造としては、具体的に、ビフェニレン、インダセン、アセナフチレン、フルオレン、フェナレン、フェナントレン、アントラセン、フルオランテン、アセフェナンスリレン、アセアンスリレン、ピレン、クリセン、テトラセン、プレイアデン、ピセン、ペリレン、ペンタフェン、ペンタセン、テトラフェニレン、ヘキサフェン、及びトリフェニレンからなる群より選ばれる縮合環からなる縮合構造が好ましく、本発明の効果により優れる点で、上記のうち、ベンゼン環を２環以上含む縮合環からなる縮合構造がより好ましく、ベンゼン環を３環以上含む縮合環からなる縮合構造が更に好ましく、ピレン又はペリレンからなる縮合構造が特に好ましい。
【０１０９】
上記表面修飾剤Ａは、分散性がより向上する点で、一般式（Ｖ１）で表される化合物であるのが好ましく、一般式（Ｖ２）で表される化合物であるのがより好ましい。
以下、一般式（Ｖ１）で表される化合物及び一般式（Ｖ２）で表される化合物についてそれぞれ説明する。
（一般式（Ｖ１）で表される化合物）
【０１１０】
【化１０】
2020158259.tif 000011
【０１１１】
一般式（Ｖ１）中、Ｘは、芳香族炭化水素環及び芳香族複素環からなる群より選ばれる２環以上を含む縮環構造を有するｎ価の有機基を表す。
【０１１２】
上記Ｘは、ｎ価の有機基（ｎは１以上の整数）を表す。ｎは、１以上の整数であれば特に限定されない。また、その上限は特に限定されないが、１５以下の整数であるのが好ましい。中でも、表面修飾無機物（好ましくは表面修飾無機窒化物）の分散性により優れる点で、１〜８が好ましく、１〜３がより好ましく、１又は２が更に好ましい。
【０１１３】
上記Ｘ中における芳香族炭化水素環及び芳香族複素環からなる群より選ばれる２環以上を含む縮環構造としては、上述した構造が挙げられ、また好ましい態様も同じである。
【０１１４】
上記Ｘで表されるｎ価の有機基としては、芳香族炭化水素環及び芳香族複素環からなる群より選ばれる２環以上を含む縮環構造を有しさえすれば特に限定されないが、本発明の効果がより優れる点で、芳香族炭化水素環及び芳香族複素環からなる群より選ばれる２環以上を含む縮合環からｎ個の水素原子を引き抜いて形成される基であるのが好ましい。
なお、上記縮合構造は、特定官能基Ａ以外に、更に置換基（例えば、置換基群Ｙ）を有していてもよい。
【０１１５】
上記Ｙは、下記一般式（Ｂ１）で表される１価の基、下記一般式（Ｂ２）で表される１価の基、若しくは下記一般式（Ｂ４）で表される１価の基を表すか、又は、ｎが２以上の整数を表す場合には、複数のＹが結合してなる下記一般式（Ｂ３）で表される２価の基を表す。
言い換えると、ｎが１である場合には、上記Ｙは、下記一般式（Ｂ１）で表される１価の基、下記一般式（Ｂ２）で表される１価の基、又は下記一般式（Ｂ４）で表される１価の基を表す。
ｎが２以上の整数を表す場合には、上記Ｙは、下記一般式（Ｂ１）で表される１価の基、下記一般式（Ｂ２）で表される１価の基、若しくは下記一般式（Ｂ４）で表される１価の基を表すか、又は、複数のＹが結合してなる下記一般式（Ｂ３）で表される２価の基を表す。なお、ｎが２以上の場合、複数あるＹはそれぞれ同じでも、異なっていてもよい。
なお、Ｙが、下記一般式（Ｂ３）で表される２価の基を表す場合、一般式（Ｖ１）で表される化合物は、下記一般式（Ｖ３）で表される。
【０１１６】
【化１１】
2020158259.tif 000012
【０１１７】
一般式（Ｖ３）中、Ｘは、上述した一般式（Ｖ１）中のＸと同義である。また、Ｌ３は、後述する一般式（Ｂ３）中のＬ３と同義である。
【０１１８】
一般式（Ｂ１）：＊１−Ｌ１−Ｐ１
一般式（Ｂ１）中、Ｌ１は、単結合又は２価の連結基を表す。
２価の連結基としては特に限定されないが、例えば、−Ｏ−、−Ｓ−、−ＮＲＦ−（ＲＦは、水素原子、又はアルキル基を表す。）、２価の炭化水素基（例えば、アルキレン基、アルケニレン基（例：−ＣＨ＝ＣＨ−）、アルキニレン基（例：−Ｃ≡Ｃ−）、及びアリーレン基）、上述した官能基群Ｐ中の２価の有機基（カーボネート基（−Ｏ−ＣＯ−Ｏ−）、カルボジイミド基（−Ｎ＝Ｃ＝Ｎ−）、酸無水物基（−ＣＯ−Ｏ−ＣＯ−）、エステル基（−ＣＯ−Ｏ−又は−Ｏ−ＣＯ−）、カルボニル基（−ＣＯ−）、イミドエステル基（−Ｃ（＝ＮＲＣ）−Ｏ−又は−Ｏ−Ｃ（＝ＮＲＣ）−））、又は、これらを組み合わせた基が挙げられる。
上記組み合わせた基としては、例えば、−（２価の炭化水素基）−Ｘ１１１−、−Ｘ１１１−（２価の炭化水素基）−、−（２価の炭化水素基）−Ｘ１１１−（２価の炭化水素基）−、−Ｘ１１１−（２価の炭化水素基）−Ｘ１１１−（２価の炭化水素基）−、又は、−（２価の炭化水素基）−Ｘ１１１−（２価の炭化水素基）−Ｘ１１１−等が挙げられる。なお、−Ｘ１１１−は、−Ｏ−、−Ｓ−、−ＮＲＦ−、上述した官能基群Ｐ中の２価の有機基、又は、これらを組み合わせた基である。上記組み合わせた基の総炭素数は、例えば、１〜２０であり、１〜１２が好ましい。
【０１１９】
上記Ｐ１は、上述した官能基群Ｐ中の１価の有機基（ボロン酸基（−Ｂ（ＯＨ）２）、アルデヒド基（−ＣＨＯ）、イソシアネート基（−Ｎ＝Ｃ＝Ｏ）、イソチオシアネート基（−Ｎ＝Ｃ＝Ｓ）、シアネート基（−Ｏ−ＣＮ）、アシルアジド基、コハク酸イミド基、スルホニルクロリド基（−ＳＯ２Ｃｌ）、カルボン酸クロリド基（−ＣＯＣｌ）、オニウム基、アリールハライド基、酸無水物基（無水マレイン酸、無水フタル酸、無水ピロメリット酸、及び、無水トリメリット酸等の１価の酸無水物基が挙げられる。）、カルボン酸基（−ＣＯＯＨ）、ホスホン酸基（−ＰＯ（ＯＨ）２）、ホスフィン酸基（−ＨＰＯ（ＯＨ））、リン酸基（−ＯＰ（＝Ｏ）（ＯＨ）２）、リン酸エステル基（−ＯＰ（＝Ｏ）（ＯＲＢ）２）、スルホン酸基（−ＳＯ３Ｈ）、ハロゲン化アルキル基、ニトリル基（−ＣＮ）、ニトロ基（−ＮＯ２）、アルコキシシリル基、アクリル基（−ＯＣＯＣＨ２＝ＣＨ２）、メタクリル基（−ＯＣＯＣＨ（ＣＨ３）＝ＣＨ２）、オキセタニル基、ビニル基（−ＣＨ＝ＣＨ２）、アルキニル基（アルキンから水素原子を一つ除いた基。例えば、エチニル基、及びプロパ−２−イン−１−イル基等が含まれる。）、マレイミド基、チオール基（−ＳＨ）、水酸基（−ＯＨ）、ハロゲン原子（Ｆ原子、Ｃｌ原子、Ｂｒ原子、及びＩ原子））を表す。
＊１は、上記Ｘとの結合位置を表す。
【０１２０】
一般式（Ｂ２）：＊２−Ｌ２−Ｐ２
一般式（Ｂ２）中、Ｌ２は、上述した官能基群Ｐ中の２価の有機基（カーボネート基（−Ｏ−ＣＯ−Ｏ−）、カルボジイミド基（−Ｎ＝Ｃ＝Ｎ−）、酸無水物基（−ＣＯ−Ｏ−ＣＯ−）、エステル基（−ＣＯ−Ｏ−又は−Ｏ−ＣＯ−）、カルボニル基（−ＣＯ−）、又はイミドエステル基（−Ｃ（＝ＮＲＣ）−Ｏ−又は−Ｏ−Ｃ（＝ＮＲＣ）−））を含む２価の連結基を表す。
上記Ｌ２としては、例えば、上述した官能基群Ｐ中の２価の有機基、又は、上述した官能基群Ｐ中の２価の有機基と、−Ｏ−、−Ｓ−、−ＮＲＦ−（ＲＦは、水素原子、又はアルキル基を表す。）、及び２価の炭化水素基（例えば、アルキレン基、アルケニレン基（例：−ＣＨ＝ＣＨ−）、アルキニレン基（例：−Ｃ≡Ｃ−）、及びアリーレン基）からなる群より選ばれる連結基と、を組み合わせた基が挙げられる。
上記組み合わせた基としては、例えば、−（２価の炭化水素基）−Ｘ１１２−等が挙げられる。なお、−Ｘ１１２−は、上述した官能基群Ｐ中の２価の有機基、又は、上述した官能基群Ｐ中の２価の有機基と、−Ｏ−、−Ｓ−、及び−ＮＲＦ−から選ばれる２価の基とを組み合わせた基である。上記組み合わせた基の総炭素数は、例えば、１〜２０であり、１〜１２が好ましい。
【０１２１】
上記Ｐ２は、１価の有機基を表す。上記Ｐ２で表される１価の有機基としては、特に限定されず、例えば、アルキル基が挙げられる。アルキル基中の炭素数は、例えば１〜１０であり、１〜６が好ましく、１〜３がより好ましい。
＊２は、上記Ｘとの結合位置を表す。
【０１２２】
一般式（Ｂ３）：＊３１−Ｌ３−＊３２
一般式（Ｂ３）中、Ｌ３は、上述した官能基群Ｐ中の２価の有機基（カーボネート基（−Ｏ−ＣＯ−Ｏ−）、カルボジイミド基（−Ｎ＝Ｃ＝Ｎ−）、酸無水物基（−ＣＯ−Ｏ−ＣＯ−）、エステル基（−ＣＯ−Ｏ−又は−Ｏ−ＣＯ−）、カルボニル基（−ＣＯ−）、又はイミドエステル基（−Ｃ（＝ＮＲＣ）−Ｏ−又は−Ｏ−Ｃ（＝ＮＲＣ）−））を含む２価の連結基を表す。
上記Ｌ３としては、例えば、上述した官能基群Ｐ中の２価の有機基、又は、上述した官能基群Ｐ中の２価の有機基と、−Ｏ−、−Ｓ−、−ＮＲＦ−（ＲＦは、水素原子、又はアルキル基を表す。）、及び２価の炭化水素基（例えば、アルキレン基、アルケニレン基（例：−ＣＨ＝ＣＨ−）、アルキニレン基（例：−Ｃ≡Ｃ−）、及びアリーレン基）からなる群より選ばれる連結基と、を組み合わせた基が挙げられる。
上記組み合わせた基としては、例えば、−（２価の炭化水素基）−Ｘ１１３−（２価の炭化水素基）−、−（２価の炭化水素基）−Ｘ１１３−、−Ｘ１１３−（２価の炭化水素基）−、及び−Ｘ１１３−（２価の炭化水素基）−Ｘ１１３−等が挙げられる。なお、−Ｘ１１３−は、上述した官能基群Ｐ中の２価の有機基、又は、上述した官能基群Ｐ中の２価の有機基と、−Ｏ−、−Ｓ−、及び−ＮＲＦ−から選ばれる２価の基とを組み合わせた基である。上記組み合わせた基の総炭素数は、例えば、１〜２０であり、１〜１２が好ましい。
＊３１及び＊３２は、上記Ｘとの結合位置を表す。つまり、上記Ｌ３は、上記Ｘで表される縮環構造上の異なる２つの炭素とともに環を形成する。
【０１２３】
一般式（Ｂ４）：
【化１２】
2020158259.tif 000013
【０１２４】
一般式（Ｂ４）中、Ｌ４は、ｍ１１＋１価の連結基を表す。
ｍ１１は２以上の整数を表す。ｍ１１の上限値としては特に制限されないが、例えば、１００以下であり、３０以下が好ましく、２０以下がより好ましく、１５以下が更に好ましい。ｍ１１の下限値としては特に制限されないが、４以上が好ましい。
Ｌ４で表される連結基としては特に制限されないが、例えば、ｍ１１＋１価の芳香族炭化水素環又は下記一般式（Ｍ１）で表される基が挙げられる。
【０１２５】
【化１３】
2020158259.tif 000014
【０１２６】
上記一般式（Ｍ１）中、Ｘ２２１及びＸ２２２は、それぞれ独立に、単結合又は２価の連結基を表す。Ｘ２２１及びＸ２２２で表される２価の連結基としては、上述した一般式（Ｂ１）中のＬ１で表される２価の連結基と同義である。
Ｅ２２１は、置換基を表す。Ｅ２２１で表される置換基としては、置換基群Ｙで例示された基が挙げられる。
ｍ２２１は、２〜５の整数を表す。ｍ２２１としては、中でも２又は３が好ましい。
ｍ２２２は、０〜３の整数を表す。
但し、ｍ２２１＋ｍ２２２は、２〜５の整数を表す。
＊４１は、上記Ｘとの結合位置を表す。
＊４２は、上記Ｐ４との結合位置を表す。
【０１２７】
上記一般式（Ｍ１）で表される基は、中でも、下記一般式（Ｍ２）で表される基が好ましい。
【０１２８】
【化１４】
2020158259.tif 000015
【０１２９】
上記一般式（Ｍ２）中、Ｘ２２３、Ｘ２２４、及びＸ２２５は、それぞれ独立に、単結合又は２価の連結基を表す。Ｘ２２３、Ｘ２２４、及びＸ２２５で表される２価の連結基としては、上述した一般式（Ｂ１）中のＬ１で表される２価の連結基と同義である。
Ｅ２２２及びＥ２２３は、それぞれ独立に、置換基を表す。Ｅ２２２及びＥ２２３で表される置換基としては、置換基群Ｙで例示された基が挙げられる。
ｍ２２３は、１〜５の整数を表す。ｍ２２３としては、中でも２又は３が好ましい。
ｍ２２４は、０〜３の整数を表す。
ｍ２２５は、０〜４整数を表す。
ｍ２２６は、２〜５の整数を表す。ｍ２２６としては、中でも２又は３が好ましい。
但し、ｍ２２４＋ｍ２２６は、２〜５の整数を表す。また、ｍ２２３＋ｍ２２５は、１〜５の整数を表す。
＊４１は、上記Ｘとの結合位置を表す。
＊４２は、上記Ｐ４との結合位置を表す。
【０１３０】
上記Ｐ４は、上述した一般式（Ｂ１）中のＰ１と同義である。
＊４は、上記Ｘとの結合位置を表す。
【０１３１】
（一般式（Ｖ２）で表される化合物）
【化１５】
2020158259.tif 000016
【０１３２】
一般式（Ｖ２）中、Ｘ１１は、芳香族炭化水素環及び芳香族複素環からなる群より選ばれる２環以上を含む縮環構造を有するｎ１１＋ｎ１２価の有機基を表す。
上記Ｘ１１は、ｎ１１＋ｎ１２価の有機基（ｎ１１、ｎ１２は、それぞれ独立して１以上の整数）を表す。ｎ１１、ｎ１２は、それぞれ独立して、１以上の整数であれば特に限定されない。また、ｎ１１＋ｎ１２の上限は特に限定されないが、１５以下の整数であるのが好ましい。中でも、表面修飾無機物の分散性により優れる点で、２〜８が好ましく、２〜３がより好ましく、２が更に好ましい。
【０１３３】
上記Ｘ１１中における芳香族炭化水素環及び芳香族複素環からなる群より選ばれる２環以上を含む縮環構造としては、上述した構造が挙げられ、また好ましい態様も同じである。
【０１３４】
上記Ｘ１１で表されるｎ１１＋ｎ１２価の有機基としては、芳香族炭化水素環及び芳香族複素環からなる群より選ばれる２環以上を含む縮環構造を有しさえすれば特に限定されないが、本発明の効果がより優れる点で、芳香族炭化水素環及び芳香族複素環からなる群より選ばれる２環以上を含む縮合環からｎ１１＋ｎ１２個の水素原子を引き抜いて形成される基であるのが好ましい。
なお、上記縮合構造は、Ｙ１１及びＹ１２以外に、更に置換基（例えば、置換基群Ｙ）を有していてもよい。
【０１３５】
上記Ｙ１１は、下記官能基群Ｑから選ばれる官能基を含む。下記官能基群Ｑに挙げられる官能基は、上述した官能基群Ｐに挙げられる官能基の中でも、特に、無機物（特に無機窒化物）への吸着性に優れる傾向がある基に相当する。
また、上記Ｙ１２は、下記官能基群Ｒから選ばれる官能基を含む。下記官能基群Ｒに挙げられる官能基は、上述した官能基群Ｐに挙げられる官能基の中でも、組成物の硬化を促進しやすい機能を有する基に相当する。
【０１３６】
（官能基群Ｑ）
ボロン酸基（−Ｂ（ＯＨ）２）、アルデヒド基（−ＣＨＯ）、イソシアネート基（−Ｎ＝Ｃ＝Ｏ）、イソチオシアネート基（−Ｎ＝Ｃ＝Ｓ）、シアネート基（−Ｏ−ＣＮ）、アシルアジド基、コハク酸イミド基、スルホニルクロリド基（−ＳＯ２Ｃｌ）、カルボン酸クロリド基（−ＣＯＣｌ）、オニウム基、カーボネート基（−Ｏ−ＣＯ−Ｏ−）、アリールハライド基、カルボジイミド基（−Ｎ＝Ｃ＝Ｎ−）、酸無水物基（−ＣＯ−Ｏ−ＣＯ−、又は、無水マレイン酸、無水フタル酸、無水ピロメリット酸、及び無水トリメリット酸等の１価の酸無水物基）、ホスホン酸基（−ＰＯ（ＯＨ）２）、ホスフィン酸基（−ＨＰＯ（ＯＨ））、リン酸基（−ＯＰ（＝Ｏ）（ＯＨ）２）、リン酸エステル基（−ＯＰ（＝Ｏ）（ＯＲＢ）２）、スルホン酸基（−ＳＯ３Ｈ）、ハロゲン化アルキル基、ニトリル基（−ＣＮ）、ニトロ基（−ＮＯ２）、エステル基（−ＣＯ−Ｏ−又は−Ｏ−ＣＯ−）、カルボニル基（−ＣＯ−）、イミドエステル基（−Ｃ（＝ＮＲＣ）−Ｏ−又は−Ｏ−Ｃ（＝ＮＲＣ）−）、及びハロゲン原子（フッ素原子、塩素原子、臭素原子、及び、ヨウ素原子）からなる群より選ばれる官能基。
【０１３７】
（官能基群Ｒ）
カルボン酸基（−ＣＯＯＨ）、アルコキシシリル基、アクリル基（−ＯＣＯＣＨ２＝ＣＨ２）、メタクリル基（−ＯＣＯＣＨ（ＣＨ３）＝ＣＨ２）、オキセタニル基、ビニル基（−ＣＨ＝ＣＨ２）、アルキニル基（アルキンから水素原子を一つ除いた基。例えば、エチニル基、及びプロパ−２−イン−１−イル基等が含まれる。）、マレイミド基、チオール基（−ＳＨ）、水酸基（−ＯＨ）、及びアミノ基からなる群より選ばれる官能基。
【０１３８】
一般式（Ｖ２）中、上記Ｙ１１は、具体的に、下記一般式（Ｃ１）で表される１価の基若しくは下記一般式（Ｃ２）で表される１価の基を表すか、又は、ｎ１１が２以上の整数を表す場合には、複数のＹ１１が結合してなる下記一般式（Ｃ３）で表される２価の基を表す。
言い換えると、ｎ１１が１である場合には、上記Ｙ１１は、下記一般式（Ｃ１）で表される１価の基又は下記一般式（Ｃ２）で表される１価の基を表す。ｎ１１が２以上の整数を表す場合には、上記Ｙ１１は、下記一般式（Ｃ１）で表される１価の基若しくは下記一般式（Ｃ２）で表される１価の基を表すか、又は、複数のＹ１１が結合してなる下記一般式（Ｃ３）で表される２価の基を表す。なお、ｎ１１が２以上の場合、複数あるＹ１１はそれぞれ同じでも、異なっていてもよい。
【０１３９】
なお、上記Ｙ１１が、下記一般式（Ｃ３）で表される２価の基を表す場合、一般式（Ｖ２）で表される化合物は、下記一般式（Ｖ４）で表される。
【０１４０】
【化１６】
2020158259.tif 000017
【０１４１】
一般式（Ｖ４）中、Ｘ１１、Ｙ１２、及び、ｎ１２は、上述した一般式（Ｖ２）中のＸ１１、Ｙ１２、及びｎ１２と同義である。また、Ｍ３は、後述する一般式（Ｃ３）中のＭ３と同義である。
【０１４２】
一般式（Ｃ１）：＊１−Ｍ１−Ｑ１
一般式（Ｃ１）中、Ｍ１は、単結合又は２価の連結基を表す。Ｍ１で表される２価の連結基としては、上述したＬ１と同義であり、また、好ましい態様も同じである。
上記Ｑ１は、上述する官能基群Ｑ中の１価の有機基（ボロン酸基（−Ｂ（ＯＨ）２）、アルデヒド基（−ＣＨＯ）、イソシアネート基（−Ｎ＝Ｃ＝Ｏ）、イソチオシアネート基（−Ｎ＝Ｃ＝Ｓ）、シアネート基（−Ｏ−ＣＮ）、アシルアジド基、コハク酸イミド基、スルホニルクロリド基（−ＳＯ２Ｃｌ）、カルボン酸クロリド基（−ＣＯＣｌ）、オニウム基、アリールハライド基、酸無水物基（無水マレイン酸、無水フタル酸、無水ピロメリット酸、及び、無水トリメリット酸等の１価の酸無水物基が挙げられる。）、ホスホン酸基（−ＰＯ（ＯＨ）２）、ホスフィン酸基（−ＨＰＯ（ＯＨ））、リン酸基（−ＯＰ（＝Ｏ）（ＯＨ）２）、リン酸エステル基（−ＯＰ（＝Ｏ）（ＯＲＢ）２）、スルホン酸基（−ＳＯ３Ｈ）、ハロゲン化アルキル基、ニトリル基（−ＣＮ）、ニトロ基（−ＮＯ２）、又はハロゲン原子（フッ素原子、塩素原子、臭素原子、及び、ヨウ素原子））を表す。＊１は、上記Ｘ１１との結合位置を表す。
【０１４３】
一般式（Ｃ２）：＊２−Ｍ２−Ｑ２
一般式（Ｂ２）中、Ｍ２は、上述したＬ２と同義であり、また、好ましい態様も同じである。上記Ｑ２は、１価の有機基を表す。Ｑ２で表される１価の連結基としては、上述したＰ２と同義であり、また、好ましい態様も同じである。＊２は、上記Ｘ１１との結合位置を表す。
【０１４４】
一般式（Ｃ３）：＊３１−Ｍ３−＊３２
一般式（Ｂ３）中、Ｍ３は、上述したＬ３と同義であり、また、好ましい態様も同じである。＊３１及び＊３２は、上記Ｘ１１との結合位置を表す。つまり、上記Ｍ３は、上記Ｘ１１で表される縮環構造上の異なる２つの炭素とともに環を形成する。
【０１４５】
上記Ｙ１２は、下記一般式（Ｄ１）で表される１価の基、又は下記一般式（Ｄ２）で表される１価の基を表す。
一般式（Ｄ１）：＊１−Ｗ１−Ｒ１
一般式（Ｄ１）中、Ｗ１は、単結合又は２価の連結基を表す。Ｒ１は、カルボン酸基、アルコキシシリル基、アクリル基、メタクリル基、オキセタニル基、ビニル基、アルキニル基、マレイミド基、チオール基、水酸基、又はアミノ基を表す。＊１は、上記Ｘ１１との結合位置を表す。なお、上記Ｒ１は、上述した官能基群Ｒ中に挙げた官能基を表す。
Ｗ１で表される２価の連結基としては、上述したＬ１と同義であり、また、好ましい態様も同じである。
＊１は、上記Ｘ１１との結合位置を表す。
【０１４６】
一般式（Ｄ２）：
【化１７】
2020158259.tif 000018
【０１４７】
一般式（Ｄ２）中、Ｗ２は、ｍ２１＋１価の連結基を表す。
ｍ２１は、２以上の整数を表す。ｍ２１の上限値としては特に制限されないが、例えば、１００以下であり、３０以下が好ましく、２０以下がより好ましく、１５以下が更に好ましい。ｍ２１の下限値としては特に制限されないが、４以上が好ましい。
Ｒ２は、カルボン酸基、アルコキシシリル基、アクリル基、メタクリル基、オキセタニル基、ビニル基、アルキニル基、マレイミド基、チオール基、水酸基、又はアミノ基を表す。なお、上記Ｒ２は、上述した官能基群Ｒ中に挙げた官能基を表す。
Ｗ２で表されるｍ２１＋１価の連結基としては、上述したＬ４と同義であり、また、好ましい態様も同じである。
＊２は、上記Ｘ１１との結合位置を表す。
【０１４８】
上記表面修飾剤Ａの分子量は、例えば、１５０以上であり、表面修飾無機物（好ましくは表面修飾無機窒化物）の分散性により優れる点で、２００以上が好ましく、また、溶解度の観点から、２，０００以下が好ましく、１，０００以下がより好ましい。
【０１４９】
＜表面修飾剤Ｂ＞
表面修飾剤（好ましくは無機窒化物用表面修飾剤）としては、例えば、以下に説明する表面修飾剤Ｂも好ましい。
表面修飾剤Ｂは、一般式（Ｂ０１）で表される化合物である。
【０１５０】
（一般式（Ｂ０１）で表される化合物）
ＸＢ−［−（Ｌ１Ｂ）ｍＢ−ＺＢ］ｎＢ        （Ｂ０１）
【０１５１】
一般式（Ｂ０１）中、ｍＢは、０以上の整数（好ましくは０〜１０）を表し、ｍＢが０の場合、ＺＢはＸＢと直接結合する。
ｎＢは３〜６の整数を表す。
ＸＢは、置換基を有してもよい、ベンゼン環基又はヘテロ環基（好ましくはトリアジン環基）を表す。
Ｌ１Ｂは、置換基を有してもよいアリーレン基、エステル基、エーテル基、チオエステル基、チオエーテル基、カルボニル基、−ＮＲＮ−、アゾ基、又は、置換基を有してもよい不飽和炭化水素基を表す。（ＲＮは、水素原子又は置換基を表す）
ＺＢは、置換基を有してもよい、芳香環基を表す。
複数存在するｍＢは、それぞれ同一でも異なっていてもよい。
Ｌ１Ｂが複数存在する場合、複数存在するＬ１Ｂは、それぞれ同一でも異なっていてもよい。
複数存在するＺＢは、それぞれ同一でも異なっていてもよい。
【０１５２】
（一般式（Ｂ０２）で表される化合物）
中でも、表面修飾剤Ｂは、一般式（Ｂ０２）で表される化合物であるのが好ましい。
【０１５３】
【化１８】
2020158259.tif 000019
【０１５４】
一般式（Ｂ０２）中、Ｅ１〜Ｅ３は、それぞれ独立に、単結合、−ＮＨ−、又は、−ＮＲ−を表す。
Ｒは、置換基（好ましくは、炭素数１〜５の直鎖状又は分岐鎖状のアルキル基）を表す。Ｅ１〜Ｅ３のうちに−ＮＲ−が複数存在する場合、複数存在するＲはそれぞれ同一でも異なっていてもよい。
中でも、得られる熱伝導材料の熱伝導性がより優れる点から、Ｅ１〜Ｅ３は、それぞれ独立に、単結合又は−ＮＨ−が好ましい。この理由は、Ｅ１〜Ｅ３が上記の基である場合、一般式（Ｂ０２）で表される化合物と無機物（特に無機窒化物）との相互作用がより高まるためであると考えられている。
【０１５５】
一般式（Ｂ０２）中、Ｂ１〜Ｂ３は、それぞれ独立に、置換基を有してもよい、環員原子である炭素原子の数が６以上である芳香環基を表す。
なお、Ｂ１〜Ｂ３は、Ｅ１〜Ｅ３及びＸ１〜Ｘ３に対して、それぞれ、上記芳香環基の環員原子で結合する。
上記芳香環基は、単環式芳香環基でも多環式芳香環基でもよい。
上記単環式芳香環基の員環数は６〜１０が好ましい。
上記多環式芳香環基を構成する環の数は２〜４が好ましく、２がより好ましい。上記多環式芳香環基を構成する環の員環数は、それぞれ独立に、５〜１０が好ましい。
上記芳香環基は、芳香族炭化水素環基でも芳香族複素環基でもよい。
上記芳香族複素環基が有するヘテロ原子の数は、１〜５が好ましい。ヘテロ原子としては、例えば、窒素原子、硫黄原子、酸素原子、セレン原子、テルル原子、リン原子、ケイ素原子、及び、ホウ素原子が挙げられる。中でも、窒素原子、硫黄原子、又は、酸素原子が好ましい。
【０１５６】
Ｂ１〜Ｂ３の芳香環基が有してもよい置換基は、後述する一般式（Ｂ２Ｒ）で表される置換基以外が好ましい。ただし、Ｅ１が直接結合するＢ１中の原子に隣接して存在するＢ１中の原子が置換基を有する場合、上記置換基は水酸基でもよい。Ｅ２が直接結合するＢ２中の原子に隣接して存在するＢ２中の原子が置換基を有する場合、上記置換基は水酸基でもよい。Ｅ３が直接結合するＢ３中の原子に隣接して存在するＢ３中の原子が置換基を有する場合、上記置換基は水酸基でもよい。
Ｂ１〜Ｂ３の芳香環基が置換基を複数有する場合、上記複数の置換基同士は互いに結合して非芳香環を形成してもよい。
【０１５７】
Ｂ１〜Ｂ３で表される芳香環基の、環員原子である炭素原子の数は６以上（好ましくは６〜１２）である。上記環員原子である炭素原子の数とは、芳香環を構成する環員原子である炭素原子の数を意図する。
なお、芳香環基が、複数の置換基を有し、上記複数の置換基同士が互いに結合して非芳香環を形成した場合において、上記非芳香環にのみ含まれる炭素原子の数は、上記環員原子である炭素原子の数には計上しない。なお、芳香環基中の、芳香環と非芳香環とが共有する炭素原子については、上記環員原子である炭素原子の数として計上する。
【０１５８】
Ｂ１〜Ｂ３としては、例えば、ベンゼン環基、ナフタレン環基、アントラセン環基、ベンゾチアゾール環基、カルバゾール環基、及び、インドール環基等が挙げられる。
中でも、Ｂ１〜Ｂ３としては、それぞれ独立に、ベンゼン環基、又は、ナフタレン環基が好ましい。
【０１５９】
一般式（Ｂ０２）中、ｌｂ、ｍｂ、及び、ｎｂは、それぞれ独立に、０以上の整数を表す。
ｌｂ、ｍｂ、及び、ｎｂは、それぞれ独立に、０〜５が好ましく、１〜２がより好ましい。
なお、ｌｂが０の場合、Ｂ１はＸ１を有さない。ｍｂが０の場合、Ｂ２はＸ２を有さない。ｎｂが０の場合、Ｂ３はＸ３を有さない。
例えば、ｍｂが０である場合、一般式（Ｂ０２）で表される化合物は、下記一般式で表される化合物である。
【０１６０】
【化１９】
2020158259.tif 000020
【０１６１】
ｌｂが２以上の場合（つまり、Ｘ１が複数存在する場合）、複数（ｌｂ個）存在するＸ１は、それぞれ同一でも異なっていてもよい。ｍｂが２以上の場合（つまり、Ｘ２が複数存在する場合）、複数（ｍｂ個）存在するＸ２は、それぞれ同一でも異なっていてもよい。ｎｂが２以上の場合（つまり、Ｘ３が複数存在する場合）、複数（ｎｂ個）存在するＸ３は、それぞれ同一でも異なっていてもよい。
【０１６２】
一般式（Ｂ０２）中、Ｘ１〜Ｘ３は、それぞれ独立に、一般式（Ｂ２Ｒ）で表される基を表す。
【０１６３】
【化２０】
2020158259.tif 000021
【０１６４】
一般式（Ｂ２Ｒ）中、＊は、Ｂ１〜Ｂ３のいずれかとの結合位置を表す。
【０１６５】
一般式（Ｂ２Ｒ）中、Ｄ１は、単結合又は２価の連結基を表す。
上記２価の連結基としては、例えば、−Ｏ−、−Ｓ−、−ＣＯ−、−ＮＲＮ−、−ＳＯ２−、アルキレン基、又は、これらの組み合わせからなる基が挙げられる。−ＮＲＮ−におけるＲＮは、水素原子又は置換基を表す。上記アルキレン基は、炭素数１〜８の直鎖状又は分岐鎖状のアルキレン基が好ましい。
中でも、Ｄ１は、「単結合」又は「−Ｏ−、−ＣＯ−、及び、アルキレン基からなる群から選択される組み合わせからなる基」が好ましく、単結合、＊Ａ−アルキレン基−Ｏ−ＣＯ−＊Ｂ、＊Ａ−ＣＯ−Ｏ−アルキレン基−＊Ｂ、＊Ａ−Ｏ−アルキレン基−Ｏ−＊Ｂ、＊Ａ−ＣＯ−Ｏ−アルキレン基−Ｏ−ＣＯ−＊Ｂ、＊Ａ−ＣＯ−Ｏ−アルキレン基−Ｏ−＊Ｂ、又は、＊Ａ−Ｏ−アルキレン基−Ｏ−ＣＯ−＊Ｂがより好ましい。
＊Ａは、Ａ１とは反対側の結合位置であり、＊Ｂは、Ａ１との結合位置である。
【０１６６】
一般式（Ｂ２Ｒ）中、Ａ１は、置換基を有してもよい、環員原子である炭素原子の数が６以上である芳香環基、又は、置換基を有してもよい、環員原子である炭素原子の数が６以上であるシクロアルカン環基を表す。
なお、Ａ１は、Ｄ１、Ｙ１、及び、ＱＢに対して、上記芳香環基又は上記シクロアルカン環基の、環員原子で結合する。
【０１６７】
Ａ１における、置換基を有してもよい、環員原子である炭素原子の数が６以上である芳香環基は、Ｂ１〜Ｂ３における、置換基を有してもよい、環員原子である炭素原子の数が６以上である芳香環基と同様である。
【０１６８】
Ａ１における、置換基を有してもよい、環員原子である炭素原子の数が６以上のシクロアルカン環基において、シクロアルカン環基は、単環でも多環でもよい。
上記単環のシクロアルカン環基の員環数は６〜１０が好ましい。
上記多環のシクロアルカン環基を構成する環の数は２〜４が好ましく、２がより好ましい。上記多環のシクロアルカン環基を構成する環の員環数は、それぞれ独立に、５〜１０が好ましい。
上記シクロアルカン環基が置換基を複数有する場合、上記複数の置換基同士は互いに結合してシクロアルカン環以外の環を形成してもよい。
上記シクロアルカン環基の、環員原子である炭素原子の数は６以上（好ましくは６〜１２）である。上記環員原子である炭素原子の数とは、シクロアルカン環を構成する環員原子である炭素原子の数を意図する。
シクロアルカン環基が、複数の置換基を有し、上記複数の置換基同士が互いに結合してシクロアルカン環以外の環を形成した場合において、上記シクロアルカン環以外の環にのみ含まれる炭素原子の数は、上記環員原子である炭素原子の数には計上しない。なお、シクロアルカン環基中の、シクロアルカン環とシクロアルカン環以外の環とが共有する炭素原子については、上記環員原子である炭素原子の数として計上する。
Ａ１における、置換基を有してもよい、環員原子である炭素原子の数が６以上のシクロアルカン環基としては、例えば、シクロヘキサン環基、シクロヘプタン環基、ノルボルナン環基、及び、アダマンタン環基が挙げられる。
【０１６９】
一般式（Ｂ２Ｒ）中、ＱＢ及びＹ１は、それぞれ独立に、アルデヒド基（−ＣＨＯ）、ボロン酸基（−Ｂ（ＯＨ）２）、水酸基（−ＯＨ）、エポキシ基を有する１価の基、アミノ基、チオール基（−ＳＨ）、カルボン酸基（−ＣＯＯＨ）、カルボン酸無水物基を有する１価の基、イソシアネート基（−ＮＣＯ）、及び、オキセタニル基を有する１価の基からなる群から選択される特定官能基を表す。
つまり、一般式（Ｂ２Ｒ）で表される基は、少なくとも１個の特定官能基を有する基である。ここで、一般式（Ｂ２Ｒ）で表される基が「特定官能基を有する基である」とは、一般式（Ｂ２Ｒ）で表される基が一部分として特定官能基を含む基であってもよく、一般式（Ｂ２Ｒ）で表される基が特定官能基そのものであってもよい。
【０１７０】
上記特定官能基としての、エポキシ基を有する１価の基は、例えば、「−Ｌｅｏ−エポキシ基」で表される基が好ましい。Ｌｅｏは、単結合又は２価の連結基であり、酸素原子、アルキレン基（好ましくは炭素数１〜６の直鎖状又は分岐鎖状のアルキレン基）、又は、これらの組み合わせからなる基が好ましい。
中でも、上記エポキシ基を有する１価の基は、「−Ｏ−アルキレン基−エポキシ基」が好ましい。
なお、エポキシ基が有してもよい置換基としては、炭素数１〜６の直鎖状又は分岐鎖状のアルキル基が好ましい。
【０１７１】
上記特定官能基としての、アミノ基としては特に限定されず、１級、２級、及び、３級のいずれであってもよい。例えば、−Ｎ（ＲＥ）２（ＲＥは、それぞれ独立して、水素原子又はアルキル基（直鎖状でも分岐鎖状でもよい））が挙げられる。アルキル基中の炭素数は、１〜１０が好ましく、１〜６がより好ましく、１〜３が更に好ましい。なお、アルキル基は、更に置換基を有していてもよい。
【０１７２】
上記特定官能基としての、カルボン酸無水物基を有する１価の基としては、例えば、無水マレイン酸、無水フタル酸、無水ピロメリット酸、及び、無水トリメリット酸から、任意の水素原子を除いて得られる基が好ましい。
【０１７３】
上記特定官能基としての、オキセタニル基を有する１価の基は、例えば、「−Ｌｅｏ−オキセタニル基」で表される基が好ましい。Ｌｅｏは、単結合又は２価の連結基であり、酸素原子、アルキレン基（好ましくは炭素数１〜６の直鎖状又は分岐鎖状のアルキレン基）、又は、これらの組み合わせからなる基が好ましい。
中でも、上記オキセタニル基を有する１価の基は、「−Ｏ−アルキレン基−オキセタニル基」が好ましい。
なお、オキセタニル基が有してもよい置換基としては、炭素数１〜６の直鎖状又は分岐鎖状のアルキル基が好ましい。
【０１７４】
中でも、特定官能基は、アルデヒド基、ボロン酸基、水酸基、又は、エポキシ基を有する１価の基が好ましい。
言い換えると、ＱＢ及びＹ１は、それぞれ独立に、アルデヒド基、ボロン酸基、水酸基、又は、エポキシ基を有する１価の基が好ましい。
【０１７５】
一般式（Ｂ２Ｒ）中、ｐは、０以上の整数を表す。
中でも、ｐは、０〜５が好ましく、０〜１がより好ましい。
ｐが０である場合、Ｙ１は、Ｂ１〜Ｂ３のいずれかと直接結合する。つまり、Ｘ１〜Ｘ３は、特定官能基そのものであってもよい。
【０１７６】
一般式（Ｂ２Ｒ）中、ｑは、０〜２の整数を表す。
中でも、ｐは、０〜１が好ましい。
【０１７７】
なお、一般式（Ｂ０２）で表される化合物中に、一般式（Ｂ２Ｒ）で表される基が複数存在する場合、複数の一般式（Ｂ２Ｒ）で表される基は、それぞれ同一でも異なっていてもよい。
例えば、一般式（Ｂ０２）中、Ｄ１が複数存在する場合、複数存在するＤ１は、それぞれ同一でも異なっていてもよい。Ａ１が複数存在する場合、複数存在するＡ１は、それぞれ同一でも異なっていてもよい。ＱＢが複数存在する場合、複数存在するＱＢは、それぞれ同一でも異なっていてもよい。Ｙ１が複数存在する場合、複数存在するＹ１は、それぞれ同一でも異なっていてもよい。ｐが複数存在する場合、複数存在するｐは、それぞれ同一でも異なっていてもよい。ｑが複数存在する場合、複数存在するｑは、それぞれ同一でも異なっていてもよい。
【０１７８】
一般式（Ｂ０２）中、ｌｂ、ｍｂ、及び、ｎｂの合計数は、２以上（好ましくは２〜１０、より好ましくは３〜６）である。
言い換えると、それぞれ複数存在してもよいＸ1〜Ｘ3の合計数は２以上（好ましくは２〜１０、より好ましくは３〜６）である。
つまり、一般式（Ｂ０２）中、複数存在してもよいＸ１の数と、複数存在してもよいＸ２の数と、複数存在してもよいＸ３の数と、の合計数は、２以上であり、２〜１０が好ましく、３〜６がより好ましい。
【０１７９】
例えば、ｌｂが１以上（より好ましくは１〜２）であるのが好ましく、ｍｂが１以上（より好ましくは１〜２）であるのが好ましく、ｎｂが１以上（より好ましくは１〜２）であるのが好ましい。
つまり、Ｂ１が、Ｘ１を１個以上（より好ましくは１〜２個）有するのが好ましく、Ｂ２が、Ｘ２を１個以上（好ましくは１〜２個）有するのが好ましく、Ｂ３が、Ｘ３を１個以上（好ましくは１〜２個）有するのが好ましい。
【０１８０】
ただし、ｌｂが１以上であり、少なくとも１個のＸ１が水酸基である場合、上記水酸基であるＸ１が直接結合するＢ１中の原子と、Ｅ１が直接結合するＢ１中の原子とは、互いに隣接しないのが好ましい。
ｍｂが１以上であり、少なくとも１個のＸ２が水酸基である場合、上記水酸基であるＸ２が直接結合するＢ２中の原子と、Ｅ２が直接結合するＢ２中の原子とは、互いに隣接しないのが好ましい。
ｎｂが１以上であり、少なくとも１個のＸ３が水酸基である場合、上記水酸基であるＸ３が直接結合するＢ３中の原子と、Ｅ３が直接結合するＢ３中の原子とは、互いに隣接しないのが好ましい。
例えば、Ｂ１がベンゼン環基である場合において、上記ベンゼン環基が、Ｅ１のオルト位に水酸基を有する場合、上記水酸基は、Ｘ１には該当しないものとして、上述の「複数存在してもよいＸ１の数」には計上しなくてもよい。
本発明者らは、Ｂ１〜Ｂ３上の、Ｅ１〜Ｅ３と隣接する位置に存在する水酸基は、立体障害の影響を大きく受け、無機物（無機窒化物等）同士間での熱伝導のパスを良好に形成しにくく、異なる位置に存在する水酸基の方が熱伝導性の向上効果が優れると考えている。
【０１８１】
例えば、Ｅ１が直接結合するＢ１中の原子と、互いに隣接して存在するＢ１中の原子（好ましくは炭素原子）は、無置換が好ましい。Ｅ２が直接結合するＢ２中の原子と、互いに隣接して存在するＢ２中の原子（好ましくは炭素原子）は、無置換であるのが好ましい。Ｅ３が直接結合するＢ３中の原子と、互いに隣接して存在するＢ３中の原子（好ましくは炭素原子）は、無置換であるのが好ましい。
【０１８２】
一般式（Ｂ０２）で表される化合物は一般式（Ｂ２Ｒ）で表される基を１種単独で有してもよく、２種以上有してもよい。
中でも、一般式（Ｂ０２）で表される化合物は、「特定官能基として水酸基のみを有する化合物」、「特定官能基としてエポキシ基を有する１価の基のみを有する化合物」、又は「特定官能基として、アルデヒド基及びボロン酸基のいずれでもない基（好ましくは水酸基）とアルデヒド基及び／又はボロン酸基とを有する化合物」であるのが好ましい。
【０１８３】
なお、上記「特定官能基として、アルデヒド基及びボロン酸基のいずれでもない基とアルデヒド基及び／又はボロン酸基との両方を有する化合物」としては、例えば、一般式（Ｂ０２）で表される化合物において、ｌｂ個存在するＸ１、ｍｂ個存在するＸ２、及び、ｎｂ個存在するＸ３のうちの（つまり、ｌｂ＋ｍｂ＋ｎｂ個存在する一般式（Ｂ２Ｒ）で表される基のうちの）合計１個以上が、アルデヒド基及びボロン酸基の少なくとも一方の特定官能基を有する基であり、かつ、
ｌｂ個存在するＸ１、ｍｂ個存在するＸ２、及び、ｎｂ個存在するＸ３のうちの（つまり、ｌｂ＋ｍｂ＋ｎｂ個存在する一般式（Ｂ２Ｒ）で表される基のうちの）合計１個以上（好ましくは１〜４個）が、アルデヒド基及びボロン酸基のいずれでもない特定官能基を有する基である化合物が好ましい。
上記「アルデヒド基及びボロン酸基の少なくとも一方の特定官能基を有する基」と、上記「アルデヒド基及びボロン酸基のいずれでもない特定官能基を有する基」とは、別々の基として存在するのが好ましい。
上記「アルデヒド基及びボロン酸基のいずれでもない特定官能基」としては、水酸基、又は、エポキシ基を有する１価の基が好ましく、水酸基がより好ましい。
上記「アルデヒド基及びボロン酸基の少なくとも一方の特定官能基を有する基」は、「アルデヒド基及びボロン酸基のいずれでもない特定官能基」をいずれも有さないのも好ましい。
また、上記「アルデヒド基及びボロン酸基のいずれでもない特定官能基を有する基」は、アルデヒド基及びボロン酸基のいずれも有さないのも好ましい。
このような条件を満たすことで、得られる熱伝導材料の熱伝導性がより優れる。そのメカニズムとしては、本発明者らは以下のように推測している。
すなわち、一般式（Ｂ０２）で表される化合物が、特定官能基としてアルデヒド基及び／又は及びボロン酸基を有する場合、上記アルデヒド基及び／又は及びボロン酸基は特に良好に無機物（特に窒化ホウ素のような無機窒化物）と相互作用する。
一般式（Ｂ０２）で表される化合物が、更に、アルデヒド基及び／又は及びボロン酸基以外のその他の特定官能基を有する場合、アルデヒド基及び／又は及びボロン酸基が主に無機物（特に無機窒化物）と相互作用する一方で、上記その他の特定官能基が無機物以外との間（例えば一般式（Ｂ０２）で表される化合物同士での間）でも相互作用による熱伝導パスを形成し、得られる熱伝導材料の熱伝導性がより優れる。また、上記その他の特定官能基は、フェノール化合物及び／又はエポキシ化合物（一般式（１）で表される化合物等）からなる樹脂と、化学結合による相互作用を形成する場合もあり、この場合、得られる熱伝導材料の熱伝導性が更に優れる、と推測している。
【０１８４】
（一般式（Ｂ０３）で表される化合物）
中でも、一般式（Ｂ０２）で表される化合物は、一般式（Ｂ０３）で表される化合物であるのが好ましい。
【０１８５】
【化２１】
2020158259.tif 000022
【０１８６】
一般式（Ｂ０３）中、Ｅ１〜Ｅ３は、それぞれ独立に、単結合、−ＮＨ−、又は、−ＮＲ−を表す。Ｒは、置換基を表す。
一般式（Ｂ０３）におけるＥ１〜Ｅ３は、一般式（Ｂ０２）におけるＥ１〜Ｅ３と同様である。
一般式（Ｂ０３）中、ｇ１〜ｇ３は、それぞれ独立に、０又は１の整数を表す。
一般式（Ｂ０３）中、Ｚ１ａ〜Ｚ１ｃ、Ｚ２ａ〜Ｚ２ｃ、及び、Ｚ３ａ〜Ｚ３ｃは、それぞれ独立に、水素原子又は一般式（Ｂ２Ｒ）で表される基を表す。
ただし、Ｚ１ａ〜Ｚ１ｃ、Ｚ２ａ〜Ｚ２ｃ、及び、Ｚ３ａ〜Ｚ３ｃのうち、合計２個以上（好ましくは２〜９個、より好ましくは３〜６個）は、一般式（Ｂ２Ｒ）で表される基である。
一般式（Ｂ２Ｒ）で表される基については上述の通りである。
【０１８７】
Ｚ１ａ〜Ｚ１ｃのうちの１個以上（好ましくは１〜２個）は一般式（Ｂ２Ｒ）で表される基であり、Ｚ２ａ〜Ｚ２ｃのうちの１個以上（好ましくは１〜２個）は一般式（Ｂ２Ｒ）で表される基であり、Ｚ３ａ〜Ｚ３ｃのうちの１個以上（好ましくは１〜２個）は一般式（Ｂ２Ｒ）で表される基であるのが好ましい。
【０１８８】
中でも、Ｚ１ａ〜Ｚ１ｃ、Ｚ２ａ〜Ｚ２ｃ、及び、Ｚ３ａ〜Ｚ３ｃは、それぞれ独立に、「水素原子、及び、特定官能基が水酸基である一般式（Ｂ２Ｒ）で表される基からなる群から選択される基」であるか、「水素原子、及び、特定官能基がエポキシ基を有する１価の基である一般式（Ｂ２Ｒ）で表される基からなる群から選択される基」であるのが好ましい。
【０１８９】
他にも、Ｚ１ａ〜Ｚ１ｃ、Ｚ２ａ〜Ｚ２ｃ、及び、Ｚ３ａ〜Ｚ３ｃのうち、の１個以上（好ましくは１〜２個）は、アルデヒド基及びボロン酸基の少なくとも一方の特定官能基を有する一般式（Ｂ２Ｒ）で表される基であり、かつ、
Ｚ１ａ〜Ｚ１ｃ、Ｚ２ａ〜Ｚ２ｃ、及び、Ｚ３ａ〜Ｚ３ｃのうち、の１個以上（好ましくは１〜４個）は、アルデヒド基及びボロン酸基のいずれでもない特定官能基を有する一般式（Ｂ２Ｒ）で表される基であるのも好ましい。
中でも、Ｚ１ａ〜Ｚ１ｃのうちの１個以上（好ましくは１〜２個）は、アルデヒド基及びボロン酸基の少なくとも一方の特定官能基を有する一般式（Ｂ２Ｒ）で表される基であり、
Ｚ２ａ〜Ｚ２ｃのうちの１個以上（好ましくは１〜２個）は、アルデヒド基及びボロン酸基のいずれでもない特定官能基を有する一般式（Ｂ２Ｒ）で表される基であり、かつ、
Ｚ３ａ〜Ｚ３ｃのうちの１個以上（好ましくは１〜２個）は、アルデヒド基及びボロン酸基のいずれでもない特定官能基を有する一般式（Ｂ２Ｒ）で表される基であるのがより好ましい。
上記「アルデヒド基及びボロン酸基のいずれでもない特定官能基」としては、水酸基、又は、エポキシ基を有する１価の基が好ましく、水酸基がより好ましい。
上記「アルデヒド基及びボロン酸基のいずれでもない特定官能基を有する一般式（Ｂ２Ｒ）で表される基」は、「アルデヒド基及びボロン酸基のいずれでもない特定官能基」をいずれも有さないのも好ましい。
また、上記「アルデヒド基及びボロン酸基のいずれでもない特定官能基を有する一般式（Ｂ２Ｒ）で表される基」は、アルデヒド基及びボロン酸基のいずれも有さないのも好ましい。
【０１９０】
＜その他の表面修飾剤（無機酸化物用表面修飾剤）＞
また、組成物は、（好ましくは、無機物が無機酸化物（酸化アルミニウム等）を含む場合において、）表面修飾剤として有機シラン分子（好ましくはアルコキシシリル基を有する化合物）を含むのも好ましい。上記有機シラン分子としては、表面修飾剤Ａ、表面修飾剤Ｂ、及び、これらのいずれにも該当しないその他の表面修飾剤が挙げられる。
このようなその他の表面修飾剤である有機シラン分子は、無機酸化物用表面修飾剤（好ましくは酸化アルミニウム用表面修飾剤）として使用するのが好ましい。
上記その他の表面修飾剤である有機シラン分子としては、例えば、３−アミノプロピルトリエトキシシラン、３−（２−アミノエチル）アミノプロピルトリエトキシシラン、３−アミノプロピルトリメトキシシラン、３−（２−アミノエチル）アミノプロピルトリメトキシシラン、Ｎ−フェニル−３−アミノプロピルトリメトキシシラン、３−メルカプトトリエトキシシラン、及び、３−ウレイドプロピルトリエトキシシランが挙げられる。
【０１９１】
表面修飾剤は、１種単独で使用してもよく２種以上使用してもよい。
組成物が表面修飾剤（好ましくは無機窒化物用表面修飾剤及び／又は無機酸化物用表面修飾剤）を含む場合、表面修飾剤の含有量は、組成物の全固形分に対して、０．０１〜１０質量％が好ましく、０．０５〜５質量％がより好ましい。
また、無機窒化物用表面修飾剤の含有量（好ましくは表面修飾剤Ａ及び表面修飾剤Ｂの合計含有量）は、組成物の全固形分に対して、０．０１〜１０質量％が好ましく、０．０５〜５質量％がより好ましい。
無機酸化物用表面修飾剤（好ましくはその他の表面修飾剤である有機シラン分子）の含有量は、組成物の全固形分に対して、０．０１〜１０質量％が好ましく、０．０５〜５質量％がより好ましい。
【０１９２】
組成物が表面修飾剤（好ましくは無機窒化物用表面修飾剤及び／又は無機酸化物用表面修飾剤）を含む場合、表面修飾剤の含有量は、無機物の全質量に対して、０．０１〜１０質量％が好ましく、０．１０〜５質量％がより好ましい。
また、無機窒化物用表面修飾剤の含有量（好ましくは表面修飾剤Ａ及び表面修飾剤Ｂの合計含有量）は、無機窒化物（好ましくは窒化ホウ素）の全質量に対して、０．０１〜１０質量％が好ましく、０．１０〜５質量％がより好ましい。
無機酸化物用表面修飾剤（好ましくはその他の表面修飾剤である有機シラン分子）の含有量は、無機酸化物（好ましくは酸化アルミニウム）の全質量に対して、０．０１〜１０質量％が好ましく、０．１０〜５質量％がより好ましい。
【０１９３】
本発明の組成物において、一般式（１）で表される化合物以外のエポキシ基を有する化合物（例えば、上述のその他のエポキシ化合物、及び、エポキシ基を有する表面修飾剤等）の含有量（合計含有量）は、組成物の全固形分に対して、２０質量％以下が好ましく、１０質量％以下が好ましく、５質量％以下が更に好ましく、実質的に含まれないのが特に好ましい。
ここで、一般式（１）で表される化合物以外のエポキシ基を有する化合物が実質的に含まれないとは、一般式（１）で表される化合物以外のエポキシ基を有する化合物の含有量が、組成物の全固形分に対して、０．５質量％以下であることを意味する。
また、一般式（１）で表される化合物以外のエポキシ基を有する化合物の含有量は、一般式（１）で表される化合物と、一般式（１）で表される化合物以外のエポキシ基を有する化合物との合計含有量に対して、０〜６０質量％が好ましく、０質量％以上５質量％未満がより好ましい。
【０１９４】
本発明の組成物において、固形分が有するエポキシ基の数の合計数（例えば、一般式（１）で表される化合物が有するエポキシの数と、その他のエポキシ化合物が有するエポキシの数と、エポキシ基を有する表面修飾剤が有するエポキシ基の数との合計数）に対する、固形分が有するフェノール性水酸基の合計数（例えば、フェノール化合物が有するフェノール性水酸基の数と、フェノール性水酸基を有する表面修飾剤が有するフェノール性水酸基の数との合計数）との比（固形分が有するフェノール性水酸基の合計数／固形分が有するエポキシ基の数の合計数）は、０．５０〜２．００が好ましく、０．６５〜１．５０がより好ましく、０．９０〜１．１０が更に好ましい。
【０１９５】
本発明の組成物において、固形分が有するエポキシ基の数の合計数に対する、固形分が有する活性水素原子（フェノール性水酸基の水素原子等）の合計数との比（固形分が有する活性水素原子の合計数／固形分が有するエポキシ基の数の合計数）は、０．５０〜２．００が好ましく、０．６５〜１．５０がより好ましく、０．９０〜１．１０が更に好ましい。
【０１９６】
〔硬化促進剤〕
組成物は、更に、硬化促進剤を含んでいてもよい。
硬化促進剤の種類は制限されず、例えば、トリフェニルホスフィン、三フッ化ホウ素アミン錯体、及び、特開２０１２−６７２２５号公報の段落００５２に記載の化合物が挙げられる。その他にも、２−メチルイミダゾール（商品名；２ＭＺ）、２−ウンデシルイミダゾール（商品名；Ｃ１１−Ｚ）、２−ヘプタデシルイミダゾール（商品名；Ｃ１７Ｚ）、１，２−ジメチルイミダゾール（商品名；１．２ＤＭＺ）、２−エチル−４−メチルイミダゾール（商品名；２Ｅ４ＭＺ）、２−フェニルイミダゾール（商品名；２ＰＺ）、２−フェニル−４−メチルイミダゾール（商品名；２Ｐ４ＭＺ）、１−ベンジル−２−メチルイミダゾール（商品名；１Ｂ２ＭＺ）、１−ベンジル−２−フェニルイミダゾール（商品名；１Ｂ２ＰＺ）、１−シアノエチル−２−メチルイミダゾール（商品名；２ＭＺ−ＣＮ）、１−シアノエチル−２−ウンデシルイミダゾール（商品名；Ｃ１１Ｚ−ＣＮ）、１−シアノエチル−２−フェニルイミダゾリウムトリメリテイト（商品名；２ＰＺＣＮＳ−ＰＷ）、２，４−ジアミノ−６−［２’−メチルイミダゾリル−（１’）］−エチル−ｓ−トリアジン（商品名；２ＭＺ−Ａ）、２，４−ジアミノ−６−［２’−ウンデシルイミダゾリル−（１’）］−エチル−ｓ−トリアジン（商品名；Ｃ１１Ｚ−Ａ）、２，４−ジアミノ−６−［２’−エチル−４’−メチルイミダゾリル−（１’）］−エチル−ｓ−トリアジン（商品名；２Ｅ４ＭＺ−Ａ）、２，４−ジアミノ−６−［２’−メチルイミダゾリル−（１’）］−エチル−ｓ−トリアジンイソシアヌル酸付加物（商品名；２ＭＡ−ＯＫ）、２−フェニル−４，５−ジヒドロキシメチルイミダゾール（商品名；２ＰＨＺ−ＰＷ）、２−フェニル−４−メチル−５−ヒドロキシメチルイミダゾール（商品名；２Ｐ４ＭＨＺ−ＰＷ）、及び、１−シアノエチル−２−フェニルイミダゾール（商品名；２ＰＺ−ＣＮ）などのイミダゾール系硬化促進剤等が挙げられる（いずれも四国化成工業（株）製）。
硬化促進剤は、１種単独で使用してもよく２種以上使用してもよい。
組成物が硬化促進剤を含む場合、硬化促進剤の含有量は、一般式（１）で表される化合物及びその他のエポキシ化合物の合計含有量に対して、０．０１〜１０質量％が好ましく、０．１〜５質量％がより好ましい。
【０１９７】
〔分散剤〕
組成物は、更に、分散剤を含んでいてもよい。
組成物が分散剤を含むと、組成物中での無機物の分散性が向上し、より優れた熱伝導率と接着性を実現できる。
【０１９８】
分散剤としては、通常使用される分散剤から適宜選択できる。例えば、ＤＩＳＰＥＲＢＹＫ−１０６（ＢＹＫ−Ｃｈｅｍｉｅ  ＧｍｂＨ製）、ＤＩＳＰＥＲＢＹＫ−１１１（ＢＹＫ−Ｃｈｅｍｉｅ  ＧｍｂＨ製）、ＥＤ−１１３（楠本化成株式会社製）、アジスパーＰＮ−４１１（味の素ファインテクノ製）、及び、ＲＥＢ１２２−４（日立化成工業製）等が挙げられる。
分散剤は１種単独で使用してもよく、２種以上を使用してもよい。
組成物が分散剤を含む場合、分散剤の含有量は、無機物の含有量に対して、０．０１〜１０質量％が好ましく、０．１〜５質量％がより好ましい。
【０１９９】
〔溶媒〕
組成物は、更に、溶媒を含んでいてもよい。
溶媒の種類は特に制限されず、有機溶媒であるのが好ましい。有機溶媒としては、例えば、シクロペンタノン、シクロヘキサノン、酢酸エチル、メチルエチルケトン、ジクロロメタン、及び、テトラヒドロフラン等が挙げられる。
組成物が溶媒を含む場合、溶媒の含有量は、組成物の固形分濃度を、２０〜９０質量%とする量が好ましく、３０〜８５質量%とする量がより好ましく、４０〜８５質量％とする量が更に好ましい。
【０２００】
〔組成物の製造方法〕
組成物の製造方法は特に制限されず、公知の方法を採用でき、例えば、上述した各種成分を混合して製造できる。混合する際には、各種成分を一括で混合しても、順次混合してもよい。
成分を混合する方法に特に制限はなく、公知の方法を使用できる。混合に使用する混合装置は、液中分散機が好ましく、例えば、自転公転ミキサー、高速回転せん断型撹拌機等の撹拌機、コロイドミル、ロールミル、高圧噴射式分散機、超音波分散機、ビーズミル、及び、ホモジナイザーが挙げられる。混合装置は１種単独で使用してもよく、２種以上使用してもよい。混合の前後、及び／又は、同時に、脱気処理を行ってもよい。
【０２０１】
〔組成物の硬化方法〕
本発明の組成物は熱伝導材料形成用組成物である。
本発明の組成物を硬化処理して熱伝導材料が得られる。
組成物の硬化方法は、特に制限されないが、熱硬化反応が好ましい。
熱硬化反応の際の加熱温度は特に制限されない。例えば、５０〜２５０℃の範囲で適宜選択すればよい。また、熱硬化反応を行う際には、温度の異なる加熱処理を複数回にわたって実施してもよい。
硬化処理は、フィルム状又はシート状とした組成物について行うのが好ましい。具体的には、例えば、組成物を塗布成膜し硬化反応を行えばよい。
硬化処理を行う際は、基材上に組成物を塗布して塗膜を形成してから硬化させるのが好ましい。この際、基材上に形成した塗膜に、更に異なる基材を接触させてから硬化処理を行ってもよい。硬化後に得られた硬化物（熱伝導材料）は、基材の一方又は両方と分離してもよいし分離しなくてもよい。
また、硬化処理を行う際に、別々の基材上に組成物を塗布して、それぞれ塗膜を形成し、得られた塗膜同士を接触させた状態で硬化処理を行ってもよい。硬化後に得られた硬化物（熱伝導材料）は、基材の一方又は両方と分離してもよいし分離しなくてもよい。
硬化処理の際には、プレス加工を行ってもよい。プレス加工に使用するプレスに制限はなく、例えば、平板プレスを使用してもよいしロールプレスを使用してもよい。
ロールプレスを使用する場合は、例えば、基材上に塗膜を形成して得た塗膜付き基材を、２本のロールが対向する１対のロールに挟持し、上記１対のロールを回転させて上記塗膜付き基材を通過させながら、上記塗膜付き基材の膜厚方向に圧力を付加するのが好ましい。上記塗膜付き基材は、塗膜の片面にのみ基材が存在していてもよいし、塗膜の両面に基材が存在していてもよい。上記塗膜付き基材は、ロールプレスに１回だけ通過させてもよいし複数回通過させてもよい。
平板プレスによる処理とロールプレスによる処理とは一方のみを実施してもよいし両方を実施してもよい。
【０２０２】
また、硬化処理は、組成物を半硬化状態にした時点で終了してもよい。半硬化状態の本発明の熱伝導材料を、使用されるデバイス等に接触するように配置した後、更に加熱等により硬化を進行させ、本硬化させてもよい。上記本硬化させる際の加熱等によって、デバイスと本発明の熱伝導材料とが接着するのも好ましい。
硬化反応を含む熱伝導材料の作製については、「高熱伝導性コンポジット材料」（シーエムシー出版、竹澤由高著）を参照できる。
【０２０３】
熱伝導材料の形状に特に制限はなく、用途に応じて様々な形状に成形できる。成形された熱伝導材料の典型的な形状としては、例えば、シート状が挙げられる。
つまり、本発明の組成物を用いて得られる熱伝導材料は、熱伝導シートであるのも好ましい。
また、本発明の組成物を用いて得られる熱伝導材料の熱伝導性は異方的ではなく等方的であるのが好ましい。
【０２０４】
熱伝導材料は、絶縁性（電気絶縁性）であるのが好ましい。言い換えると、本発明の組成物は、熱伝導性絶縁組成物であるのが好ましい。
例えば、熱伝導材料の２３℃相対湿度６５％における体積抵抗率は、１０１０Ω・ｃｍ以上が好ましく、１０１２Ω・ｃｍ以上がより好ましく、１０１４Ω・ｃｍ以上が更に好ましい。上限は特に制限されないが、通常１０１８Ω・ｃｍ以下である。
【０２０５】
［熱伝導材料の用途］
本発明の組成物を用いて得られる熱伝導材料は放熱シート等の放熱材として使用でき、各種デバイスの放熱用途に使用できる。より具体的には、デバイス上に本発明の熱伝導材料を含む熱伝導層を配置して熱伝導層付きデバイスを作製して、デバイスからの発熱を効率的に熱伝導層で放熱できる。
本発明の組成物を用いて得られる熱伝導材料は十分な熱伝導性を有するとともに、高い耐熱性を有しているため、パーソナルコンピュータ、一般家電、及び、自動車等の様々な電気機器に用いられているパワー半導体デバイスの放熱用途に適している。
更に、本発明の組成物を用いて得られる熱伝導材料は、半硬化状態であっても十分な熱伝導性を有するため、各種装置の部材の隙間等の、光硬化のための光を到達させるのが困難な部位に配置する放熱材としても使用できる。また、接着性にも優れるため、熱伝導性を有する接着剤としての使用も可能である。
【０２０６】
本発明の組成物を用いて得られる熱伝導材料は、本組成物から形成される部材以外の、他の部材と組み合わせて使用されてもよい。
例えば、シート状の熱伝導材料（熱伝導シート）は、本組成物から形成された層の他の、シート状の支持体と組み合わせられていてもよい。
シート状の支持体としては、プラスチックフィルム、金属フィルム、又は、ガラス板が挙げられる。プラスチックフィルムの材料としては、例えば、ポリエチレンテレフタレート（ＰＥＴ）等のポリエステル、ポリカーボネート、アクリル樹脂、エポキシ樹脂、ポリウレタン、ポリアミド、ポリオレフィン、セルロース誘導体、及び、シリコーンが挙げられる。金属フィルムとしては、銅フィルムが挙げられる。
シート状の熱伝導材料（熱伝導シート）の膜厚は、１００〜３００μｍが好ましく、１５０〜２５０μｍがより好ましい。
【実施例】
【０２０７】
以下に実施例に基づいて本発明を更に詳細に説明する。以下の実施例に示す材料、使用量、割合、処理内容、及び、処理手順等は、本発明の趣旨を逸脱しない限り適宜変更できる。したがって、本発明の範囲は以下に示す実施例により限定的に解釈されるべきではない。
【０２０８】
〔組成物の調製及び評価〕
［各種成分］
以下に、実施例及び比較例で使用した各種成分を示す。
＜フェノール化合物＞
以下に、実施例及び比較例で使用したフェノール化合物を示す。
なお、実施例で使用したフェノール化合物Ａ−１、Ａ−５、及び、Ａ−６は、米国特許第４９９２５９６号明細書を参考に合成した。
なお、フェノール化合物Ａ−７は、明和化成株式会社製  ＭＥＨ−７５００である。
【０２０９】
【化２２】
2020158259.tif 000023
【０２１０】
＜エポキシ化合物＞
以下に、実施例及び比較例で使用したエポキシ化合物（一般式（１）で表される化合物、又は、その他のエポキシ化合物）を示す。
なお、エポキシ化合物Ｃ−１は、三菱ケミカル株式会社製  ＹＸ−４０００であり、エポキシ化合物Ｃ−２は、日本化薬株式会社製  ＥＰＰＮ−２０１である。
【０２１１】
【化２３】
2020158259.tif 000024
【０２１２】
【化２４】
2020158259.tif 000025
【０２１３】
＜無機物（無機窒化物、及び、その他の無機物）＞
以下に、実施例及び比較例で使用した無機物を示す。
「ＡＡ−３」：酸化アルミニウム（平均粒径：３μｍ、住友化学製）
「ＡＡ−０４」：酸化アルミニウム（平均粒径：０．４μｍ、住友化学製）
「ＨＰ４０  ＭＦ１００」：凝集状窒化ホウ素（平均粒径：４０μｍ、水島合金鉄製）
【０２１４】
＜硬化促進剤＞
以下に、実施例及び比較例で使用した無機物を示す。
「Ｅ−１」：ＰＰｈ３（トリフェニルホスフィン）
「Ｅ−２」：１−シアノエチル−２−フェニルイミダゾール（商品名；２ＰＺ−ＣＮ、四国化成工業製）
「Ｅ−３」：２−フェニル−４，５−ジヒドロキシメチルイミダゾール（商品名；２ＰＨＺ−ＰＷ、四国化成工業製）
【０２１５】
＜分散剤＞
分散剤として、ＤＩＳＰＥＲＢＹＫ−１０６（酸性基を有するポリマー塩）を使用した。
【０２１６】
＜表面修飾剤＞
【０２１７】
無機窒化物用表面修飾剤として、下記化合物を使用した。
【０２１８】
【化２５】
2020158259.tif 000026
【０２１９】
酸化アルミニウム用表面修飾剤（有機シラン分子）として、下記化合物を使用した。
【０２２０】
【化２６】
2020158259.tif 000027
【０２２１】
＜溶媒＞
溶媒として、シクロペンタノン使用した。
【０２２２】
［組成物の調製］
下記表１に示す組み合わせのエポキシ化合物とフェノール化合物とを配合した硬化液を調製した。
得られた硬化液の全量、溶媒、分散剤、表面修飾剤（酸化アルミニウム用表面修飾剤、無機窒化物用表面修飾剤）、及び、硬化促進剤の順で混合した後、無機物（無機窒化物、無機酸化物）を添加した。得られた混合物を自転公転ミキサー（ＴＨＩＮＫＹ社製、あわとり練太郎ＡＲＥ−３１０）で５分間処理して、各実施例又は比較例の組成物（熱伝導材料形成用組成物）を得た。
ここで、溶媒の添加量は、組成物の固形分濃度が５０〜８０質量％になる量とした。
なお、組成物の固形分濃度は、組成物の粘度がそれぞれ同程度になるように、上記範囲内で組成物ごとに調整した。
また、無機物は、各無機物の含有量の比（質量比）が表１に示す関係を満たすように混合して使用した。
各実施例又は比較例の組成物における固形分の配合を表１に示す。
【０２２３】
［評価］
＜熱伝導性＞
アプリケーターを用いて、離型処理したポリエステルフィルム（ＮＰ−１００Ａ  パナック社製、膜厚１００μｍ）の離型面上に、調製した組成物を均一に塗布し、１２０℃で５分間放置して塗膜を得た。
このような塗膜付きポリエステルフィルムを２枚作製し、２枚の塗膜付きポリエステルフィルム同士を塗膜面同士で貼り合せてから、空気下で熱プレス（熱板温度６５℃、圧力１２ＭＰａで１分間処理）することで半硬化膜を得た。得られた半硬化膜を空気下で熱プレス（熱板温度１６０℃、圧力１２ＭＰａで２０分間処理した後、更に、常圧下で１８０℃９０分）で処理して塗膜を硬化し、樹脂シートを得た。樹脂シートの両面にあるポリエステルフィルムを剥がし、平均膜厚２００μｍの熱伝導シート（シート状の熱伝導材料）を得た。
【０２２４】
各組成物を用いて得られた、それぞれの熱伝導シートを用いて、熱伝導性評価を実施した。下記の方法で熱伝導率の測定を行い、下記の基準に従って熱伝導性を評価した。
【０２２５】
（熱伝導率（Ｗ／ｍ・ｋ）の測定）
（１）ＮＥＴＺＳＣＨ社製の「ＬＦＡ４６７」を用いて、レーザーフラッシュ法で熱伝導シートの厚み方向の熱拡散率を測定した。
（２）メトラー・トレド社製の天秤「ＸＳ２０４」を用いて、熱伝導シートの比重をアルキメデス法（「固体比重測定キット」使用）で測定した。
（３）セイコーインスツル社製の「ＤＳＣ３２０／６２００」を用い、１０℃／分の昇温条件の下、２５℃における熱伝導シートの比熱を求めた。
（４）得られた熱拡散率に比重及び比熱を乗じて、熱伝導シートの熱伝導率を算出した。
【０２２６】
（評価基準）
測定された熱伝導率を下記基準に照らして区分し、熱伝導性の評価とした。
「Ａ＋」：１５Ｗ／ｍ・Ｋ以上
「Ａ」：  １０Ｗ／ｍ・Ｋ以上１５Ｗ／ｍ・Ｋ未満
「Ｂ」：  ８Ｗ／ｍ・Ｋ以上１０Ｗ／ｍ・Ｋ未満
「Ｃ」：  ５Ｗ／ｍ・Ｋ以上８Ｗ／ｍ・Ｋ未満
「Ｄ」：  ５Ｗ／ｍ・Ｋ未満
結果を表１に示す。
【０２２７】
＜絶縁性＞
上記「熱伝導性」の評価と同様にして作製した熱伝導性シートの、２３℃相対湿度６５％における体積抵抗値を、ハイレスタＭＣＰ−ＨＴ４５０型（（株）三菱化学アナリテック製）を用いて測定した。
【０２２８】
（評価基準）
測定された熱伝導性シート体積抵抗値を下記基準に照らして区分し、絶縁性を評価した。
「Ａ」：  １０１４Ω・ｃｍ以上
「Ｂ」：  １０１２Ω・ｃｍ以上１０１４Ω・ｃｍ未満
「Ｃ」：  １０１０Ω・ｃｍ以上１０１２Ω・ｃｍ未満
「Ｄ」：  １０１０Ω・ｃｍ未満
【０２２９】
＜接着性＞
銅板同士を被着体とし、組成物を接着剤として用いて、ＪＩＳ  Ｋ  ６８５０に準ずる引張りせん断試験を実施した。
なお、試験体は２枚の銅板（サイズ：１００ｍｍ×２５ｍｍ×０．３ｍｍ）を、接着面積１２．５ｍｍ×２５ｍｍで貼り合わせて作製した。
組成物の硬化条件は、熱伝導性測定において熱伝導性シートを作製した際と同様にした。
試験には、テンシロン万能材料試験機ＲＴｃ−１２２５Ａを使用し、引張速度は０．０５ｍｍ／ｓとした。
【０２３０】
（評価基準）
測定された破断応力を下記基準に照らして区分し、接着性を評価した。
「Ａ」：  ５ＭＰａ以上
「Ｂ」：  ４ＭＰａ以上５ＭＰａ未満
「Ｃ」：  ４ＭＰａ未満
【０２３１】
［結果］
以下、表１を示す。
表１中、「含有量（％）」の欄は、各成分の、全固形分に対する含有量（質量％）を示す。
「水酸基含有量（ｍｍｏｌ／ｇ）」の欄は、使用したフェノール化合物における、フェノール性水酸基の含有量（ｍｍｏｌ／ｇ）を示す。
「エポキシ基含有量（ｍｍｏｌ／ｇ）」の欄は、使用したエポキシ化合物（一般式（１）で表される化合物、又は、その他のエポキシ化合物）における、エポキシ基の含有量（ｍｍｏｌ／ｇ）を示す。
「一般式（１）で表わされる化合物の対有機固形分含有量（％）」の欄は、組成物中における一般式（１）で表される化合物の、全有機固形分に対する含有量（質量％）を示す。
【０２３２】
【表１】
2020158259.tif 000028
【０２３３】
【表２】
2020158259.tif 000029
【０２３４】
【表３】
2020158259.tif 000030
【０２３５】
【表４】
2020158259.tif 000031
【０２３６】
【表５】
2020158259.tif 000032
【０２３７】
【表６】
2020158259.tif 000033
【０２３８】
【表７】
2020158259.tif 000034
【０２３９】
表に示す結果より、本発明の組成物によれば、熱伝導性に優れた熱伝導材料を与え得ることが確認された。また、上記熱伝導材料は、絶縁性及び接着性にも優れることが確認された。
【０２４０】
また、一般式（１）で表される化合物において、Ｚ１が、炭素数１〜７のアルキレン基（アルキレン基を構成する−ＣＨ２−の１個以上が、−Ｏ−で置き換えられていてもよい）である場合、得られる熱伝導材料の、熱伝導性、絶縁性、及び／又は、接着性がより優れることが確認された。
（一般式（１）で表される化合物としてＢ−１１を使用した実施例と、その他の一般式（１）で表される化合物を使用した実施例との比較等）
【０２４１】
一般式（１）で表される化合物の含有量が、組成物の全有機固形分に対して、４０．０質量％以上である場合、得られる熱伝導材料の、絶縁性、及び／又は、接着性がより優れることが確認された。
（実施例８９〜９９と、実施例1〜１１との比較等）
【０２４２】
組成物が、一般式（１）で表される化合物以外には、エポキシ基を有する化合物を実質的に含まない場合、得られる熱伝導材料の、絶縁性、及び／又は、接着性がより優れることが確認された。
（実施例８９〜９９と、実施例1〜１１との比較等）
【０２４３】
組成物中、無機窒化物の含有量が、無機物の全質量に対して、５０質量％以上である場合、得られる熱伝導材料の、熱伝導性がより優れることが確認された。
（実施例１７１〜１８１と、実施例１２〜２２との比較等）
【０２４４】
組成物が、無機窒化物用表面修飾剤を含む場合、得られる熱伝導材料の、熱伝導性及び絶縁性がより優れることが確認された。（実施例２２と、実施例１４３及び１５４の比較等）
【国際調査報告】
2020158259.tif 000035
2020158259.tif 000036
2020158259.tif 000037
2020158259.tif 000038
2020158259.tif 000039
2020158259.tif 000040